Brevet FR2969644A1 — publié le 20120629

i La présente invention se rapporte au domaine des hydroconversions (HDC) de charges hydrocarbonées lourdes, et en particulier de charges dont au moins 55% poids des composés présentent un point d'ébullition supérieur à 540°C. De préférence, la charge hydrocarbonée lourde mise en ceuvre dans le procédé selon l'invention est une charge de type résidu désalphalté (DAO ou (Deasphalted Oil selon la terminologie anglo-saxonne). État de la technique antérieure L'hydroconversion des charges pétrolières dites lourdes, notamment celles issues des distillations atmosphériques, en particulier les résidus atmosphériques (RA) et sous vide, en particulier les résidus sous vide (RSV) correspondant à des points initiaux de distillation respectivement supérieurs à 350°C et supérieurs à 540°C, a pour but de produire des distillats utilisables comme carburant après éventuellement une étape de post-traitement pour respecter les spécifications en vigueur ou pour produire des charges utilisables dans des procédés de conversion comme les unités de craquage catalytique (FCC) ou l'hydrocraquage. Par hydroconversion des charges pétrolières dites lourdes, on entend à la fois, la conversion des produits lourds constituant lesdites charges en produits plus légers valorisables, l'hydrodémétallation ainsi que la réduction de la teneur en carbone Conradson desdites charges, l'hydrodésulfuration ainsi que l'hydrodéazotation desdites charges lourdes traitées. Ladite hydroconversion est généralement réalisée sous forte pression d'hydrogène et à haute température dans des réacteurs de type lit bouillonnant et encore slurry, en fonction du taux de conversion du résidu souhaité et des caractéristiques de la charge à traiter notamment son taux de métaux ou son taux de Carbone Conradson. Ainsi la conversion d'une charge pétrolière lourde peut dépasser 700/0 et la teneur en soufre peut passer de 3 à 5% poids dans la charge initiale à des valeurs généralement inférieures à 1°/o dans l'effluent issu du procédé d'hydroconversion. La teneur en azote doit également être diminuée d'au moins 70%. De même, l'élimination des métaux nickel et vanadium (Ni et V) initialement présents dans les charges pétrolières dites lourdes à hauteur de quelques dizaines à quelques centaines de ppm doit être poussée pour atteindre des taux de démétallation de l'ordre de 80 à 900/0. La composition et l'utilisation des catalyseurs d'hydroconversion (HDC) de charges hydrocarbonées sont bien décrites dans l'ouvrage "Hydrocracking Science and Technology", 1996, J. Scherzer, A. J. Gruia, Marcel Dekker Inc et dans l'article de B. S. Clausen, H. T. Topsoe, F. E. Massoth, issu de l'ouvrage "Catalysis Science and Technology", 1996, volume 11, Springer-Verlag. Ainsi, ces catalyseurs se caractérisent généralement par une fonction hydro-déshydrogénante apportée par la présence d'une phase active à base d'au moins un métal du groupe VIB et/ou au moins un métal du groupe VIII du tableau périodique des éléments. Les formulations les plus courantes sont de type cobalt-molybdène (CoMo), nickel-molybdène (NiMo) et nickel-tungstène (NiW). Elles se caractérisent également par une fonction acide généralement amenée par un support poreux, ce dernier étant habituellement un oxyde amorphe ou mal cristallisé (alumine, aluminosilicate, etc.) éventuellement associé à un matériau zéolithique ou non. Après préparation, au moins un métal du groupe VIB et/ou au moins un métal du groupe VIII constitutif(s) desdits catalyseurs se présente(nt) souvent sous forme d'oxyde. La forme active et stable pour les procédés d'hydroconversion étant la forme sulfurée, ces catalyseurs doivent subir une étape de sulfuration. Celle-ci peut être réalisée dans l'unité du procédé associé (on parle alors de sulfuration in-situ) ou préalablement au chargement du catalyseur dans l'unité (on parle alors de sulfuration ex-situ). Les méthodes usuelles conduisant à la formation de la phase active des catalyseurs d'hydroconversion consistent en un dépôt de précurseur(s) moléculaire(s) d'au moins un métal du groupe VIB et/ou au moins un métal du groupe VIII et/ou au moins un métal du groupe VB sur un support oxyde par la technique dite "d'imprégnation à sec" suivi des étapes de maturation, séchage et calcination conduisant à la formation de la forme oxydée du(des)dit(s) métal(aux) employé(s). Vient ensuite l'étape finale de sulfuration génératrice de la phase active comme mentionné ci-dessus. Il est généralement connu de l'Homme du métier que de bonnes performances catalytiques dans les domaines d'application mentionnés ci-dessus sont fonction à la fois de la nature de la charge hydrocarbonée à traiter, du procédé employé, des conditions opératoires de fonctionnement choisies et du catalyseur utilisé. Dans ce dernier cas, il est également admis qu'un catalyseur présentant un fort potentiel catalytique se caractérise à la fois par une fonction hydro-déshydrogénante optimisée c'est à dire par une phase active associée parfaitement dispersée à la surface du support et présentant une teneur en métal élevée et par un bon équilibre entre ladite fonction hydro-déshydrogénante et la fonction craquante amenée par un support d'acidité moyenne ou forte. Les performances catalytiques de catalyseurs d'hydroconversion issus de ces protocoles de synthèse "conventionnels" ont largement été étudiées. En particulier, il a été montré que, pour des teneurs en métal relativement élevées, des phases réfractaires à la sulfuration, formées consécutivement à l'étape de calcination et dues à un phénomène de frittage apparaissent (B. S. Clausen, H. T. Topsa e, et F. E. Massoth, issu de l'ouvrage "Catalysis Science and Technology", 1996, volume 11, Springer-Verlag). Par exemple, dans le cas des catalyseurs de type CoMo ou NiMo supportés sur un support de nature aluminique, ces phases réfractaires à la sulfuration sont soit des cristallites d'oxydes métalliques de formule MoO3, NiO, CoO, CoMoO4 ou CO3O4, de taille suffisante pour être détectés en DRX, soit des espèces du type AI2(MoO4)3, CoAl2O4 ou NiAl2O4 soit les deux. Les trois espèces du type AI2(MoO4)3, CoAl2O4 ou NiAl2O4 contenant l'élément aluminium sont bien connues de l'Homme du métier. Elles résultent de l'interaction entre le support aluminique et les sels précurseurs en solution de la phase active, ce qui se traduit concrètement par une réaction entre des ions AI3+ extraits de la matrice aluminique et lesdits sels pour former des hétéropolyanions d'Anderson de formule [AI(OH)6Mo6O13]3", eux-mêmes précurseurs des phases réfractaires à la sulfuration. La présence de l'ensemble de ces espèces conduit à une perte indirecte non négligeable de l'activité catalytique du catalyseur d'hydrotraitement associé car la totalité des éléments appartenant au moins à un métal du groupe VIB et/ou au moins un métal du groupe VIII et/ou au moins un métal du groupe VB n'est pas utilisée au maximum de son potentiel puisque une partie de ceux-ci est immobilisée dans des espèces peu ou non actives. Par ailleurs, la conversion des coupes lourdes et en particulier des coupes résidus désasphaltés est une réaction généralement mise en ceuvre à haute température et par exemple à une température supérieure à 400°C. L'utilisation de température élevée pose le problème de la stabilité de la phase active du catalyseur mis en oeuvre. En effet, l'utilisation prolongée à haute température conduit au frittage de la phase active du catalyseur et par conséquent à une baisse de l'activité dudit catalyseur conduisant à terme au remplacement dudit catalyseur. Celui-ci devra alors être régénéré par combustion afin d'éliminer le coke présent sur le catalyseur. Il apparaît donc de la première importance de disposer d'un système catalytique permettant de limiter le phénomène de frittage de la phase active, ledit phénomène constituant une des principales causes de la perte d'activité catalytique des catalyseurs d'hydroconversion. Les performances catalytiques des catalyseurs d'hydroconversion conventionnels décrits ci-dessus pourraient donc être améliorées, notamment en développant de nouvelles méthodes de préparation de ces catalyseurs qui permettraient : 1) d'assurer une bonne dispersion de la phase active, en particulier pour des teneurs en métal élevées par exemple par le contrôle de la taille des particules à base de métaux de transition et le maintien des propriétés de ces particules après traitement thermique, 2) de limiter la formation des espèces réfractaires à la sulfuration par exemple par l'obtention d'une meilleure synergie entre les métaux de transition constitutifs de la phase active et le contrôle des interactions entre la phase active, et/ou ses précurseurs et le support poreux employé, 3) d'assurer une bonne diffusion des réactifs et des produits des réactions tout en maintenant des surfaces actives développées élevées par exemple par l'optimisation des propriétés chimiques, texturales et structurales du support poreux. Plusieurs voies de recherches concernant le développement de nouveaux catalyseurs d'hydroconversion des coupes résidus désasphaltées ont tenté de répondre aux besoins exprimés ci-dessus. Les travaux de recherche de la demanderesse l'ont donc conduit à préparer des catalyseurs d'hydroconversion en modifiant la composition chimique et structurale des espèces métalliques précurseurs des phases actives et ainsi en modifiant les interactions entre le support et la phase active du catalyseur et/ou ses précurseurs oxydes. En particulier, les travaux de la demanderesse l'ont conduit à utiliser des polyoxométallates dont la formule est explicitée ci-dessous comme précurseurs oxydes particuliers de la phase active des catalyseurs utilisés dans le procédé d'hydroconversion des coupes résidu désasphalté selon l'invention. Par ailleurs, le support oxyde du catalyseur jouant un rôle non négligeable dans le développement de catalyseurs d'hydroconversion performants dans la mesure où il va induire des modifications des interactions entre le support et le phase active dudit catalyseur et/ou ses précurseurs oxydes, la demanderesse a également dirigé ses travaux de recherche vers la préparation de catalyseurs d'hydroconversion utilisant des supports oxydes présentant des propriétés texturales particulières. La demanderesse a donc mis en évidence qu'un catalyseur comprenant, sous sa forme oxyde, au moins un précurseur de phase active sous forme d'au moins un polyoxométallate de formule (HhXxMn,Oy)4- explicitée ci-dessous, piégés au sein même d'une matrice oxyde mésostructurée servant de support, présentait une activité catalytique améliorée par rapport à des catalyseurs préparés à partir de précurseurs standard ne contenant pas de polyoxométallates, ledit catalyseur étant sulfuré puis mis en ceuvre dans un procédé d'hydroconversion d'au moins une coupe résidu désasphalté selon l'invention. Un objectif de la présente invention est de fournir un procédé d'hydroconversion d'au moins une charge hydrocarbonée lourde dont au moins 55% poids des composés présentent un point d'ébullition supérieur à 540°C et en particulier d'une coupe résidu désasphalté mettant en ceuvre un catalyseur présentant des performances catalytiques améliorées. Un autre objectif de la présente invention est de fournir un procédé d'hydroconversion d'au moins une charge hydrocarbonée lourde dont au moins 55% poids des composés présentent un point d'ébullition supérieur à 540°C et en particulier d'une coupe résidu désasphalté mettant en oeuvre un catalyseur présentant à la fois des performances catalytiques améliorées, et une stabilité accrue dans le temps par rapport aux catalyseurs d'hydroconversion de l'art antérieur. Résumé de l'invention L'invention concerne un procédé d'hydroconversion d'au moins une charge hydrocarbonée dont au moins 550/0 poids des composés présentent un point d'ébullition initial supérieur à 540°C, mettant en ceuvre un catalyseur comprenant, sous sa forme oxyde, au moins un métal choisi parmi les métaux du groupe VIB, les métaux du groupe VIII et les métaux du groupe VB de la classification périodique, pris seuls ou en mélange, lesdits métaux étant présents sous forme d'au moins un polyoxométallate de formule (HhXxM,nOy)4" dans laquelle X est un élément choisi parmi le phosphore (P), le silicium (Si), le bore (B), le nickel (Ni) et le cobalt (Co), ledit élément étant pris seul, M est un ou plusieurs élément(s) choisi(s) parmi le vanadium (V), le niobium (Nb), le tantale (Ta), le molybdène (Mo), le tungstène (W), le nickel (Ni) et le cobalt (Co), O est l'oxygène, H est l'hydrogène, h est un entier compris entre 0 et 12, x est un entier compris entre 0 et 4, m est un entier égal à 5, 6, 7, 8, 9, 10, 11, 12 et 18, y est un entier compris entre 17 et 72 et q est un entier compris entre 1 et 20, lesdits polyoxométallates étant présents au sein d'une matrice mésostructurée à base d'oxyde d'au moins un élément Y choisi dans le groupe constitué par le silicium, l'aluminium, le titane, le zirconium, le gallium, et le cérium et le mélange d'au moins un de ces éléments, ladite matrice ayant une taille de pore comprise entre 1,5 et 50 nm et présentant des parois amorphes d'épaisseur comprise entre 1 et 30 nm, ledit catalyseur étant sulfuré avant d'être mis en oeuvre dans ledit procédé. Intérêt de l'invention Un des avantages de la présente invention réside dans la mise en oeuvre, dans un procédé d'hydroconversion d'au moins une charge hydrocarbonée dont au moins 55% poids des composés présentent un point d'ébullition supérieur à 540°C, d'un catalyseur présentant simultanément les propriétés catalytiques propres à la présence de polyoxométallates et les propriétés texturale et de surface d'une matrice oxyde mésostructurée dans laquelle sont piégés lesdits polyoxométallates. II en résulte des propriétés et des interactions innovantes entre lesdits polyoxométallates et le réseau inorganique mésostructuré de ladite matrice. Ces interactions se traduisent par une conversion des produits bouillant à une température supérieure à 540°C en produits bouillant à une température inférieure à 540°C (HD540°C+) accrue, et en particulier une conversion du carbone Conradson (HDCCR), une hydrodésulfuration (HDS), une hydrodéazotation (HDN) et une hydrodémétallation (HDM) accrues et par un maintien desdites conversions dans le temps, c'est à dire par une stabilité accrue dudit catalyseur dans le temps, par rapport aux catalyseurs décrits dans l'art antérieur. Ceci est dû en particulier à une meilleure dispersion de la phase active grâce à l'utilisation d'une matrice oxyde mésostructurée dans laquelle sont piégés les polyoxométallates. Exposé de l'invention Charqes La charge mise en ceuvre dans le procédé d'hydroconversion selon l'invention est une charge hydrocarbonée dont au moins 55% poids des composés présentent un point d'ébullition initial supérieur à 540°C, de préférence dont au moins 65% poids, de manière préférée dont au moins 75% poids et de manière plus préférée dont au moins 85% poids des composés présentent un point d'ébullition initial supérieur à 540°C. Ladite charge hydrocarbonée dont au moins 55% poids des composés présentent un point d'ébullition initial supérieur à 540°C est avantageusement choisie parmi les huiles désasphaltées, les résidus atmosphériques et les résidus sous vide issus de la distillation atmosphérique et sous vide du pétrole brut, pris seuls ou en mélange et de préférence, ladite charge est une huile désasphaltée ou DAO aussi appelé Deasphalted Oil selon la terminologie anglo-saxonne. Ladite huile désalphaltée est également appelée résidu désalphalté dans la suite du texte. Ladite charge de type résidu désasphalté ou DAO présentent l'avantage de ne pas contenir de fraction asphalténique contenant une grande quantité de précurseurs de coke et de métaux. Ladite charge de type résidu désasphalté ou DAO est obtenue à partir de coupes résidus de distillation sous vide (RSV) issues de la distillation sous vide du pétrole brut, ou de résidus de procédé de conversion tel que le coking, après un traitement de désalphatage permettant d'éliminer les asphaltènes par une opération d'extraction au solvant paraffinique de préférence choisi parmi le propane, le pentane et l'heptane. La teneur résiduelle en asphaltènes dans ladite charge de type résidu désasphalté à l'issue de cette étape de désalphatage est de préférence inférieure à 1°/o poids et permet d'obtenir des durées de cycle significativement allongées pour les procédés de conversion consécutifs de ladite charge de type résidu désasphalté. Dans un mode de réalisation préféré, ladite charge de type résidu désasphalté ou DAO peut être utilisées telle quelle, c'est-à-dire seule ou en mélange avec d'autres coupes hydrocarbonées, de préférence choisies parmi les coupes distillats sous vide dont le point d'ébullition varie entre 340°C et 540°C, les effluents issus d'une unité de craquage catalytique FCC, les gazoles légers issus d'une unité de craquage catalytique (ou LCO), les huiles de coupe lourde (HCO), les distillats provenant de procédés de désulfuration ou d'hydroconversion de résidus atmosphériques et/ou de résidus sous vide en lit fixe ou en lit bouillonnant, les effluents paraffiniques issus de la synthèse Fischer Tropsch, les effluents issus de la distillation sous vide, tels que par exemple les fractions gazoles de type VGO (Vacuum Gas Oil), les effluents issus de procédé de liquéfaction du charbon, les charges issues de la biomasse ou les effluents provenant de la conversion de charges issues de la biomasse, et les extraits aromatiques et les charges provenant d'unités d'extraction d'aromatiques, prises seules ou en mélange. Dans le cas préféré ou ladite charge de type résidu désasphalté ou DAO est utilisée en mélange avec d'autres coupes hydrocarbonées, lesdites coupes hydrocarbonées ajoutées seules ou en mélange, sont présentent à au plus 45% poids dudit mélange, de préférence à au plus 35% poids, de manière préférée à au plus 25% poids et de manière plus préférée à au plus 15% poids dudit mélange. Le procédé d'hydroconversion d'au moins une coupe résidu désasphalté selon l'invention peut avantageusement être mis en ceuvre dans tout type de procédé permettant de convertir de telles charges. Le procédé d'hydroconversion selon l'invention peut avantageusement être mis en ceuvre dans un réacteur à lit fixe ou dans un réacteur à lit bouillonnant. Dans le cas où ledit procédé est mis en oeuvre dans un réacteur à lit fixe, ledit procédé opère avantageusement à une température comprise entre 320 et 450°C et de préférence entre 350 et 410°C, à une pression totale comprise environ entre 3 et 30 MPa, et de préférence 2969644 s entre 5 et 20 MPa, à une vitesse spatiale d'environ 0,05 à 5 volumes de charge par volume de catalyseur et par heure, de préférence entre 0,2 et 3 volumes de charge par volume de catalyseur et par heure et avec un ratio volume d'hydrogène par volume de charge hydrocarbonée compris entre 200 et 5000 Nm3/m3, de préférence compris entre 500 et 1500. 5 Nm3/m3 Dans le cas où ledit procédé est mis en oeuvre dans un réacteur en lit bouillonnant, ledit procédé opère avantageusement à une température comprise entre 320 et 470°C et de préférence entre 400 et 450°C, à une pression totale comprise entre 3 et 30 MPa et de 10 préférence entre 10 et 20 MPa, à une vitesse volumique horaire d'environ 0,1 à 10 volumes de charge par volume de catalyseur et par heure, de préférence entre 0,2 et 2 volumes de charge par volume de catalyseur et par heure et avec un ratio volume d'hydrogène par volume de charge hydrocarbonée compris entre 100 et 3000 Nm3/m3, de préférence entre 200 et 1200 Nm3/m3. 15 Selon l'invention, le catalyseur utilisé dans ledit procédé d'hydroconversion d'au moins une charge hydrocarbonée dont au moins 55% poids des composés présentent un point d'ébullition initial supérieur à 540°C comprend sous sa forme oxyde, c'est à dire avant d'avoir subi une étape de sulfuration générant la phase active sulfure, au moins un métal choisi 20 parmi les métaux du groupe VIB, les métaux du groupe VIII et les métaux du groupe VB de la classification périodique, pris seuls ou en mélange, lesdits métaux étant présents sous forme d'au moins un polyoxométallate de formule (HhXXMmOy)q- explicitée ci-dessus, lesdits polyoxométallates étant présents au sein d'une matrice oxyde mésostructurée. 25 Plus précisément, lesdits polyoxométallates présents au sein de ladite matrice sont piégés dans les parois de ladite matrice. Lesdits polyoxométallates ne sont donc pas simplement déposés, par exemple par imprégnation, à la surface des pores de ladite matrice mais sont localisés au sein même des parois de ladite matrice. La localisation particulière desdits polyoxométallates au sein même des parois de ladite 30 matrice oxyde mésostructurée permet une meilleure interaction entre ladite matrice servant de support et la phase active et/ou ses précurseurs oxydes comprenant lesdits polyoxométallates. II en résulte également une amélioration du maintien des propriétés texturales et structurales des matrices oxydes mésostructurées, une amélioration du maintien de la structure dudit polyoxométallate et de préférence dudit hétéropolyanion après post-traitement du solide final, ainsi qu'une amélioration de la dispersion, de la résistance thermique et de la résistance chimique dudit polyoxométallate. Par abus de langage et dans toute la suite du texte, nous définissons les polyoxométallates utilisés selon l'invention, comme étant les composés répondant à la formule (HhXXMn,Oy)4" dans laquelle X est un élément choisi parmi le phosphore (P), le silicium (Si), le bore (B), le nickel (Ni) et le cobalt (Co), ledit élément étant pris seul, M est un ou plusieurs élément(s) choisi(s) parmi le vanadium (V), le niobium (Nb), le tantale (Ta), le molybdène (Mo), le tungstène (W), le nickel (Ni) et le cobalt (Co), O est l'oxygène, H est l'hydrogène, h est un entier compris entre 0 et 12, x est un entier compris entre 0 et 4, m est un entier égal à 5, 6, 7, 8, 9, 10, 11, 12 et 18, y est un entier compris entre 17 et 72 et q est un entier compris entre 1 et 20. De préférence, l'élément M ne peut pas être un atome de nickel ou un atome de cobalt seul. Les polyoxométallates définis selon l'invention englobent deux familles de composés, les isopolyanions et les hétéropolyanions. Ces deux familles de composés sont définis dans l'article Heteropoly and Isopoly Oxométallates, Pope, Ed Springer-Verlag, 1983. Les isopolyanions qui peuvent être utilisés dans la présente invention sont des polyoxométallates de formule générale (HhXXM,,Oy)q- dans laquelle x = 0, les autres éléments ayant la signification précitée. De préférence, les m atomes M desdits isopolyanions sont soit uniquement des atomes de molybdène, soit uniquement des atomes de tungstène, soit uniquement des atomes du groupe VB choisis parmi le vanadium (V), le niobium (Nb) et le tantale (Ta), soit un mélange d'atome de molybdène et de vanadium (MoV), soit un mélange d'atomes de niobium et de tungstène (NbW). Les m atomes M desdits isopolyanions peuvent également avantageusement être soit un mélange d'atomes de nickel, de molybdène et de tungstène soit un mélange d'atomes de cobalt, de molybdène et de tungstène. De préférence, dans le cas où l'élément M est le Molybdène (Mo), m est égal à 7. De même, de préférence, dans le cas où l'élément M est le tungstène (W), m est égal à 12. Les isopolyanons Mo7O246" et H2WI2O406" sont avantageusement utilisés comme précurseurs de phase active dans le cadre de l'invention. Lesdits isopolyanions se forment avantageusement par réaction des oxoanions de type MO42- entre eux. Par exemple, les composés molybdiques sont bien connus pour ce genre de réactions, puisque selon le pH, le composé molybdique en solution peut se présenter sous la forme MoO42" ou sous la forme d'un isopolyanion de formule Mo7O246- qui est obtenu selon la réaction : 7 MoO42- + 8 H+ -+ Mo7O246" + 4 H2O. Dans le cas des isopolyanions dans lesquels M est un atome de tungstène, l'acidification potentielle du milieu réactionnel, en provoquant la formation de tungstates WO42 peut conduire à générer l'a-métatungstate, 12 fois condensé selon la réaction suivante : 12 WO42" + 18 H+ -+ H2W12O406- + 8 H2O. Les hétéropolyanions qui peuvent être utilisés dans la présente invention sont des polyoxométallates de formule (HhXXM,,Oy)q" dans laquelle x = 1, 2, 3 ou 4, les autres éléments ayant la signification précitée. Les hétéropolyanions présentent généralement une structure dans laquelle l'élément X est l'atome "central" et l'élément M est un atome métallique pratiquement systématiquement en coordination octaédrique avec X M. De préférence, les m atomes M sont soit uniquement des atomes de molybdène, soit uniquement des atomes de tungstène, soit uniquement des atomes du groupe VB choisis parmi le vanadium (V), le niobium (Nb) et le tantale (Ta), soit un mélange d'atomes de molybdène et de cobalt (CoMo), soit un mélange de molybdène et de nickel (NiMo), soit un mélange d'atomes de tungstène et de molybdène (MoW), soit un mélange d'atomes de tungstène et de nickel (NiW). De manière préférée, les m atomes M sont soit uniquement des atomes de molybdène, soit un mélange d'atomes de molybdène et de cobalt, soit un soit un mélange de molybdène et de nickel (NiMo). De préférence, les m atomes M ne peuvent pas être uniquement des atomes de nickel, ni uniquement des atomes de cobalt. Parmi les m atomes M desdits hétéropolyanions, les éléments du groupe VIII se substituent partiellement aux éléments du groupe VIB et/ou aux éléments du groupe VB. En particulier, dans le cas où les m atomes M sont soit un mélange d'atomes de molybdène et de cobalt, soit un mélange de molybdène et de nickel, soit un mélange d'atomes de tungstène et de cobalt, soit un mélange d'atomes de tungstène et de nickel, les atomes de cobalt et de nickel se substituent partiellement aux atomes de molybdène et de tungstène et de manière préférée aux atomes de molybdène. De préférence, l'élément X est au moins un atome de phosphore. Les hétéropolyanions sont avantageusement obtenus par polycondensation d'oxoanions de type MO42 dans le cas où M est un atome de molybdène ou de tungstène, autour d'un ou plusieurs oxoanion(s) de type XO44" dans lequel la charge q est dictée par la règle de l'octet et la position de l'élément X dans la classification périodique. Il y a alors élimination de molécules d'eau et création de ponts oxo entre les atomes. Ces réactions de condensation sont régies par différents facteurs expérimentaux comme le pH, la concentration des espèces en solution, la nature du solvant, et le rapport m/x étant le rapport du nombre d'atomes d'élément M sur le nombre d'atomes d'élément X. Les hétéropolyanions sont des espèces polyoxométallates chargées négativement. Pour compenser ces charges négatives, il est nécessaire d'introduire des contre-ions et plus particulièrement des cations. Ces cations peuvent avantageusement être des protons H+, ou tout autre cation de type NH4+ ou des cations métalliques et en particulier des cations métalliques de métaux du groupe VIII. Dans le cas où les contre-ions sont des protons, la structure moléculaire comprenant l'hétéropolyanion et au moins un proton constitue un hétéropolyacide. Les hétéropolyacides qui peuvent être utilisés comme précurseurs de phase active dans la présente invention peuvent être à titre d'exemple l'acide phosphomolybdique (3H+, PMo12O403") ou encore l'acide phosphotungstique (3H+, PW12O403 ). Dans le cas où les contre-ions ne sont pas des protons, on parle alors de sel d'hétéropolyanion pour désigner cette structure moléculaire. On peut alors avantageusement tirer profit de l'association au sein de la même structure moléculaire, via l'emploi d'un sel d'hétéropolyanion, du métal M et de son promoteur, c'est à dire de l'élément cobalt et/ou de l'élément nickel qui peut soit être en position X au sein de la structure de l'hétéropolyanion, soit en substitution partielle d'au moins un atome M de molybdène et/ou de tungstène au sein de la structure de l'hétéropolyanion soit en position de contre-ion. De préférence, les polyoxométallates utilisés selon l'invention, sont les composés répondant à la formule (HhXXM,Oy)4" dans laquelle X est un élément choisi parmi le phosphore (P), le silicium (Si), le bore (B), le nickel (Ni) et le cobalt (Co), ledit élément étant pris seul, M est un ou plusieurs élément(s) choisi(s) parmi le vanadium (V), le niobium (Nb), le tantale (Ta), le molybdène (Mo), le tungstène (W), le nickel (Ni) et le cobalt (Co), 0 étant l'oxygène, h étant un entier compris entre 0 et 6, x étant un entier pouvant être égal à 0, 1 ou 2, m étant un entier égal à 5, 6, 7, 9, 10, 11 et 12, y étant un entier compris entre 17 et 48 et q étant un entier compris entre 3 et 12. Selon le type de catalyseur désiré, de manière non exhaustive et à titre d'exemple, des polyoxométallates combinant au sein de leur structure une phase active à base de cobalt et de molybdène (systèmes CoMo), de nickel et de molybdène (systèmes NiMo), de nickel et de tungstène (systèmes NiW), de molybdène et vanadium (systèmes MoV), de nickel, molybdène et vanadium (systèmes NiMoV), de phosphore et de molybdène (systèmes PMo), de silicium et de molybdène (systèmes SiMo), peuvent avantageusement être utilisés. De manière plus préférée, les polyoxométallates utilisés selon l'invention, sont les composés répondant à la formule (HhXXMn,Oy)q- dans laquelle h est un entier égal à 0, 1, 4 ou 6, x est un entier égal à 0, 1 ou 2, m est un entier égal à 5, 6, 10 ou 12, y est un entier égal à 23, 24, 38 ou 40 et q est un entier égal à 3, 4, 5, 6, 7 et 8, X, M,H et O ayant la signification précitée. Les polyoxométallates préférés utilisés comme précurseurs de la phase active du catalyseur utilisé dans la deuxième étape d'hydrodésulfuration du procédé selon l'invention sont avantageusement choisis parmi les polyoxométallates de formule PVMo'0404-, PV2MoI0O405_ , PV3Mo9O4ô -, PV4Mo8O4' HPMMo'0406, P2Mo5O236-, Ni2Mo10O38H48 MM06O24H64" et PMo('_Z)WZO403-, 3H+ avec z étant compris entre 2 et 10, pris seuls ou en mélange. Les polyoxométallates préférés qui peuvent avantageusement être utilisés comme précurseurs de phase active du catalyseur mis en ceuvre dans le procédé selon l'invention sont les hétéropolyanions dits d'Anderson de formule générale XM6O24q" pour lesquels le rapport m/x est égal à 6 et dans laquelle les éléments X et M et la charge q ont la signification précitée. L'éléments X est donc un élément choisi parmi le phosphore (P), le silicium (Si), le bore (B), le nickel (Ni) et le cobalt (Co), ledit élément étant pris seul, M est un ou plusieurs élément(s) choisi(s) parmi le vanadium (V), le niobium (Nb), le tantale (Ta), le molybdène (Mo), le tungstène (W), le nickel (Ni) et le cobalt (Co), et q est un entier compris entre 1 et 20 et de préférence compris entre 3 et 12. La structure particulière desdits hétéropolyanions dits d'Anderson est décrite dans l'article Nature, 1937, 150, 850. La structure desdits hétéropolyanions dits d'Anderson comprend 7 octaèdres situés dans un même plan et reliés entre eux par les arêtes : sur les 7 octaèdres, 6 octaèdres entourent l'octaèdre central contenant l'élément X. Les hétéropolyanions d'Anderson contenant au sein de leur structure du cobalt et du molybdène ou du nickel et du molybdène sont préférés. Les hétéropolyanions d'Anderson de formule CoMo6O24H63" et NiMo6O24H64" sont particulièrement préférés. Conformément à la formule, dans ces hétéropolyanions d'Anderson, les atomes de cobalt et de nickel sont respectivement les hétéroéléments X de la structure. En effet, lesdits hétéropolyanions combinent dans la même structure le molybdène et le cobalt ou le molybdène et le nickel. En particulier, ceux-ci permettent, lorsqu'ils sont sous forme de sels de cobalt ou de sels de nickel, d'atteindre un rapport atomique dudit promoteur sur le métal M et en particulier un rapport atomique (Co et/ou Ni)/Mo compris entre 0,4 et 0,6. Ce rapport dudit promoteur (Co et/ou Ni)/Mo compris entre 0,4 et 0,6 est particulièrement préféré pour maximiser les performances des catalyseurs d'hydrotraitement et en particulier d'hydrodésulfuration mis en ceuvre dans le procédé selon l'invention. Dans le cas où l'hétéropolyanion d'Anderson contient au sein de sa structure du cobalt et du molybdène, un mélange des deux formes monomérique de formule CoMo6O24H63" et dimèrique de formule CO2MO10038H46" dudit hétéropolyanion, les deux formes étant en équilibre, peut avantageusement être utilisé. Dans le cas où l'hétéropolyanion d'Anderson contient au sein de sa structure du cobalt et du molybdène, ledit hétéropolyanion d'Anderson est de manière préférée dimérique de formule Co2MoI0038H46-. Dans le cas où l'hétéropolyanion d'Anderson contient au sein de sa structure du nickel et du molybdène, un mélange des deux formes monomérique de formule NiMo6O24H64- et dimèrique de formule Ni2MoI0038H48" dudit hétéropolyanion, les deux formes étant en équilibre, peut avantageusement être utilisé. Dans le cas où l'hétéropolyanion d'Anderson contient au sein de sa structure du nickel et du molybdène, ledit hétéropolyanion d'Anderson est de manière préférée monomérique de formule NiMo6O24H64- . Les hétéropolyanions d'Anderson très préférés utilisés dans l'invention sont les hétéropolyanions d'Anderson contenant au sein de leur structure du nickel et du molybdène de formule MM06O24H64" et Ni2MO10038H48-, seuls ou en mélange. Des sels d'hétéropolyanions d'Anderson peuvent également être avantageusement utilisés comme précurseurs de phase active selon l'invention. Lesdits sels d'hétéropolyanions d'Anderson sont avantageusement choisis parmi les sels de cobalt ou de nickel de l'ion monomérique 6-molybdocobaltate respectivement de formule CoMo6O24H63 3/2Co2+ ou CoMo6O24H63-, 3/2Ni2+ présentant un rapport atomique dudit promoteur (Co et/ou Ni)/Mo de 0,41, les sels de cobalt ou de nickel de l'ion dimérique decamolybdocobaltate de formule Co2Mo10O38H46-, 3Co2+ ou Co2Mo10O38H46 , 3Ni2+ présentant un rapport atomique dudit promoteur (Co et/ou Ni)/Mo de 0,5, les sels de cobalt ou de nickel de l'ion 6-molybdonickellate de formule NiMo8O24H64 2Co2+ ou NiMo8O24H64 2Ni2+ présentant un rapport atomique dudit promoteur (Co et/ou Ni)/Mo de 0,5, et les sels de cobalt ou de nickel de l'ion dimérique decamolybdonickellate de formule Ni2Mo10O38H48-, 4Co2+ ou Ni2Mo10O38H48", 4Ni2+ présentant un rapport atomique dudit promoteur (Co et/ou Ni)/Mo de 0,6. Les sels d'hétéropolyanions d'Anderson très préférés utilisés dans l'invention sont choisis parmi les sels d'hétéropolyanions renfermant du nickel et du molybdène au sein de leur structure de formule NiMo8O24H64 2Co2+, NiMo6O24H64 2Ni2+, Ni2Mo10O38H48", 4Co2+ et Ni2Mo10O38H46", 4Ni2+, seuls ou en mélange. D'autres polyoxométallates préférés qui peuvent avantageusement être utilisés comme précurseurs de phase active du catalyseur mis en ceuvre dans le procédé selon l'invention sont les hétéropolyanions dits de Keggin de formule générale XM12O40q_ pour lesquels le rapport m/x est égal à 12 et les hétéropolyanions dits de Keggin lacunaire de formule générale XM11O39q" pour lesquels le rapport m/x est égal à 11 et dans laquelle les éléments X et M et la charge q ont la signification précitée. X est donc un élément choisi parmi le phosphore (P), le silicium (Si), le bore (B), le nickel (Ni) et le cobalt (Co), ledit élément étant pris seul, M est un ou plusieurs élément(s) choisi(s) parmi le vanadium (V), le niobium (Nb), le tantale (Ta), le molybdène (Mo), le tungstène (W), le nickel (Ni) et le cobalt (Co), et q étant un entier compris entre 1 et 20 et de préférence entre 3 et 12. Lesdites espèces de Keggin sont avantageusement obtenues pour des gammes de pH variables selon les voies d'obtention décrites dans la publication de A. Griboval, P. Blanchard, E. Payen, M. Fournier, J. L. Dubois, Chem. Lett., 1997, 12, 1259. Des hétéropolyanions de Keggin préférés, avantageusement utilisés comme précurseurs de phase active selon l'invention, sont choisis parmi les hétéropolyanions de formule PMo120403-, PVMo110404 , PV2Mo10O405 , PV3Mo90406 , PV4Mo8O40' et PMo(11"z)WzO403 , 3H+ avec z étant compris entre 2 et 10, et de préférence, lesdits hétéropolyanions de Keggin sont choisis parmi les hétéropolyanions de formule PVMo11O4 4", PV2Mo10O405-, PV3Mo9O406" et PV4Mo8O407- pris seuls ou en mélange. Dans lesdits hétéropolyanions de Keggin de formule ci-dessus, au moins un atome de molybdène est substitué respectivement par un atome de nickel, par un atome de cobalt ou par au moins un atome de vanadium. Lesdits hétéropolyanions mentionnés ci-dessus sont décrits dans les publications de L. G. A. van de Water, J. A. Bergwerff, B. R. G. Leliveld, B. M. Weckhuysen, K. P. de Jong, J. Phys. Chem. B, 2005, 109, 14513 et de D. Soogund, P. Lecour, A. Daudin, B. Guichard, C. Legens, C. Lamonier, E. Payen dans Appl. Catal. B, 2010, 98, 1, 39. Des sels d'hétéropolyanions de type Keggin ou Keggin lacunaire peuvent également être avantageusement utilisés comme précurseurs de phase active selon l'invention. Des sels d'hétéropolyanions ou d'hétéropolyacides de type Keggin et Keggin lacunaire préférés sont avantageusement choisis parmi les sels de cobalt ou de nickel des acides phosphomolybdique, silicomolybdique, phosphotungstique ou silicotungstique. Lesdits sels d'hétéropolyanions ou d'hétéropolyacides de type Keggin ou Keggin lacunaire sont décrits dans le brevet US2547380. De préférence, un sel d'hétéropolyanion de type Keggin est le phosphotungstate de nickel de formule 3/2Ni2+, PW12O4 3" présentant un rapport atomique du métal du groupe VI sur le métal du groupe VIII, c'est à dire Ni/W de 0,125. D'autres sels d'hétéropolyanions ou d'hétéropolyacides de type Keggin ou Keggin lacunaire pouvant avantageusement être utilisés comme précurseurs de phase active selon l'invention sont les sels d'hétéropolyanions ou d'hétéropolyacides de formule générale ZxXM12O40 (ou xZP+, XM12040 P.x) , formule mettant en évidence le contre-ion ZP+),dans laquelle Z est le cobalt et/ou le nickel, X est le phosphore, le silicium ou le bore et M est le molybdène et/ou le tungstène, x prend la valeur de 2 ou plus si X est le phosphore, de 2,5 ou plus si X est le silicium et de 3 ou plus si X est le bore. De tels sels d'hétéropolyanions ou d'hétéropolyacides de type Keggin ou Keggin lacunaire sont décrits dans le brevet FR2749778. Ces structures présentent l'intérêt particulier par rapport aux structures décrites dans le brevet US2547380 d'atteindre des rapports atomiques de l'élément du groupe VIII sur l'élément du groupe VI supérieurs et en particulier supérieurs à 0,125. Cette augmentation dudit rapport est obtenue par réduction desdits sels d'hétéropolyanions ou d'hétéropolyacides de type Keggin ou Keggin lacunaire. Ainsi la présence d'au moins une partie du molybdène et/ou du tungstène est à une valence inférieure à sa valeur normale de six telle qu'elle résulte de la composition, par exemple, de l'acide phosphomolybdique, phosphotungstique, silicomolybdique ou silicotungstique. Des rapports atomiques de l'élément du groupe VIII sur l'élément du groupe VI supérieurs sont particulièrement préférés pour maximiser les performances des catalyseurs d'hydrotraitement et en particulier d'hydrodésulfuration mis en oeuvre dans le procédé selon l'invention. Les sels d'hétéropolyanions de Keggin substitués de formule ZxXM'040Z'C(z_2x) dans laquelle Z' est substitué à un atome M et dans laquelle Z est le cobalt et/ou le nickel, X est le phosphore, le silicium ou le bore et M est le molybdène et/ou le tungstène, Z' est le cobalt, le fer, le nickel, le cuivre ou le zinc, et C est un ion H+ ou un cation alkylammonium, x prend la valeur de 0 à 4,5, z une valeur entre 7 et 9, lesdits sels étant décrits dans le brevet FR2764211 peuvent également être avantageusement utilisés comme précurseurs de phase active selon l'invention. Ainsi, lesdits sels d'hétéropolyanions de Keggin correspondent à ceux décrits dans le brevet FR2749778 mais dans lesquels un atome Z' est substitué à un atome M. Lesdits sels d'hétéropolyanions de Keggin substitués sont particulièrement préférés car ils conduisent à des rapports atomiques entre l'élément du groupe VIII et du groupe VI allant jusqu'à 0,5. Les sels de nickel d'un hétéropolyanion de type Keggin lacunaire décrits dans la demande de brevet FR2935139 peuvent également être avantageusement utilisés comme précurseurs de phase active selon l'invention. Les sels de nickel d'un hétéropolyanion de type Keggin lacunaire comprenant dans sa structure du tungstène présentent une formule générale Nix+y/2XW111O39_5/2y, zH2O dans laquelle Ni est le nickel, X est choisi parmi le phosphore, le silicium et le bore, W est le tungstène, O est l'oxygène, y = 0 ou 2, x = 3,5 si X est le phosphore, x = 4 si X est le silicium, x = 4,5 si X est le bore et z est un nombre compris entre 0 et 36, et dans laquelle ladite structure moléculaire ne présente aucun atome de nickel en substitution d'un atome de tungstène dans sa structure, lesdits atomes de nickel étant placés en position de contre-ion dans la structure dudit composé. Un avantage de cette invention réside dans la plus grande solubilité de ces sels d'hétéropolyanions. Les sels de nickel de l'hétéropolyanion de type Keggin lacunaire très préférés utilisés dans l'invention sont choisis parmi les sels de nickel de l'hétéropolyanion de formule Ni4SiW'039 et Ni5SiW9O34 pris seuls ou en mélange selon la formulation de la demande de brevet FR2935139 ou de formule SiW'039 , 4Ni2+ et SiW9O34, 5Ni 2+ selon l'invention. D'autres polyoxométallates préférés qui peuvent avantageusement être utilisés comme précurseurs de phase active du catalyseur mis en ceuvre dans le procédé selon l'invention sont les hétéropolyanions dits de Strandberg de formule HhP2Mo5O23(6"h)" dans lequel h est égal à 0, 1 ou 2 et pour lesquels le rapport m/x est égal à 5/2. La préparation desdits hétéropolyanions de Strandberg est décrite dans l'article de W-C. Cheng, N. P. Luthra, J. Catal., 1988, 109, 163. Il a ainsi été montré par J. A. Bergwerff, T. Visser, B. R. G. Leliveld, B. D. Rossenaar, K. P. de Jong, B. M. Weckhuysen, Journal of the American Chemical Society 2004, 126, 44, 14548. Un hétéropolyanion de Strandberg particulièrement préféré utilisé dans l'invention est l'hétéropolyanion de formule P2Mo5O236 Ainsi, grâce à des méthodes de préparation diverses, de nombreux polyoxométallates et leurs sels associés sont disponibles avec des rapports promoteur X/métal M variables. De manière générale, tous ces polyoxométallates et leurs sels associés peuvent être avantageusement utilisés pour la préparation des catalyseurs mis en oeuvre dans le procédé selon l'invention. La liste précédente n'est cependant pas exhaustive et d'autres combinaisons peuvent être envisagées. L'utilisation de polyoxométallates pour la préparation de catalyseurs mis en oeuvre dans le procédé selon l'invention présente de nombreux avantages du point de vue catalytique. Lesdits polyoxométallates qui sont des précurseurs oxydes associant au sein de la même structure moléculaire au moins un élément du groupe VIB, de préférence le molybdène et/ou le tungstène et/ou au moins un élément du groupe VIII, de préférence le cobalt et/ou le nickel et/ou au moins un élément du groupe VB de préférence le vanadium et/ou le niobium et/ou le tantale, conduisent, après sulfuration, à des catalyseurs dont les performances catalytiques sont améliorées grâce à un meilleur effet de promotion c'est à dire à une meilleure synergie entre l'élément du groupe VIB, l'élément du groupe VIII et l'élément du groupe VB. De préférence, dans le cas où le catalyseur mis en oeuvre dans le procédé selon l'invention comprend au moins un élément du groupe VIB, ledit catalyseur comprend une teneur massique totale en élément du groupe VIB exprimée en pourcentage poids d'oxyde par rapport à la masse totale du catalyseur comprise entre 2 et 30% poids et de préférence comprise entre 5 et 200/0 poids. Lesdites teneurs sont les teneurs totales en élément du groupe VIB quelle que soit la forme dudit élément du groupe VIB présent dans ledit catalyseur et éventuellement quel que soit son mode d'introduction. Lesdites teneurs sont donc représentatives de la teneur en élément s du groupe VIB présent soit sous forme d'au moins un polyoxométallate au sein de la matrice oxyde mésostructurée, soit sous toute autre forme dépendant de son mode d'introduction, telle que par exemple sous forme oxyde. De préférence, dans le cas où le catalyseur mis en ceuvre dans le procédé selon l'invention comprend un élément du groupe VIII, ledit catalyseur comprend une teneur massique de l'élément du groupe VIII exprimée en pourcentage poids d'oxyde par rapport à la masse totale du catalyseur comprise entre 0,1 et 10% poids et de préférence comprise entre 1 et 7% poids. Lesdites teneurs sont les teneurs totales en élément du groupe VIII quelle que soit la forme dudit élément du groupe VIII présent dans ledit catalyseur et éventuellement quel que soit son mode d'introduction. Lesdites teneurs sont donc représentatives de la teneur en élément du groupe VIII présent soit, sous forme d'au moins un polyoxométallate au sein de la matrice oxyde mésostructurée qu'il soit en position M ou en position X, soit présent sous la forme de contre-ion et/ou éventuellement ajouté à différentes étapes de la préparation de ladite matrice oxyde mésostructurée comme décrit ci-après, soit sous toute autre forme dépendant de son mode d'introduction, telle que par exemple sous forme oxyde. De préférence, dans le cas où le catalyseur mis en oeuvre dans le procédé selon l'invention comprend un élément du groupe VB, ledit catalyseur comprend une teneur massique de l'élément du groupe VB exprimée en pourcentage poids d'oxyde par rapport à la masse totale du catalyseur comprise entre 0,1 et 10% poids et de préférence comprise entre 1 et 7% poids. Lesdites teneurs sont les teneurs totales en élément du groupe VB quelle que soit la forme dudit élément du groupe VB présent dans ledit catalyseur et éventuellement quel que soit son mode d'introduction. Lesdites teneurs sont donc représentatives de la teneur en élément du groupe VB présent, soit sous forme d'au moins un polyoxométallate au sein de la matrice oxyde mésostructurée soit sous toute autre forme dépendant de son mode d'introduction, telle que par exemple sous forme oxyde. De préférence, dans le cas où le catalyseur mis en ceuvre dans le procédé selon l'invention comprend un élément dopant choisi parmi le phosphore, le bore et le silicium, ledit catalyseur comprend une teneur massique en élément dopant choisi parmi le phosphore, le bore et le silicium exprimée en pourcentage poids d'oxyde par rapport à la masse totale du catalyseur comprise entre 0,1 et 10% poids et de préférence entre 0,1 et 5% poids. Lesdites teneurs sont les teneurs totales en élément dopant choisi parmi le phosphore, le bore et le silicium quelque soit la forme dudit élément dopant présent dans ledit catalyseur et quel que soit son mode d'introduction. Lesdites teneurs sont donc représentatives à la fois de la teneur en élément dopant choisi parmi le phosphore, le bore et le silicium présent sous forme d'au moins un polyoxométallate au sein de la matrice oxyde mésostructurée en position X et/ou éventuellement ajouté à différentes étapes de la préparation de ladite matrice oxyde mésostructurée comme décrit ci-après, soit sous toute autre forme dépendant de son mode d'introduction, telle que par exemple sous forme oxyde. Selon l'invention, lesdits polyoxométallates définis ci-dessus sont présents au sein d'une matrice mésostructurée à base d'oxyde d'au moins un élément Y choisi dans le groupe constitué par le silicium, l'aluminium, le titane, le zirconium, le gallium, et le cérium et le mélange d'au moins un de ces éléments, ladite matrice ayant une taille de pore comprise entre 1,5 et 50 nm et présentant des parois amorphes d'épaisseur comprise entre 1 et 30 nm et de préférence entre 1 et 10 nm . Par matrice mésostructurée, on entend au sens de la présente invention un solide inorganique présentant une porosité organisée à l'échelle des mésopores de chacune des particules élémentaires constituant ledit solide, c'est-à-dire une porosité organisée à l'échelle des pores ayant une taille uniforme comprise entre 1,5 et 50 nm et de préférence entre 1,5 et 30 nm et de manière encore plus préférée entre 4 et 16 nm et répartis de façon homogène et régulière dans chacune desdites particules constituant la matrice. La matière située entre les mésopores de chacune des particules élémentaires de la matrice oxyde du précurseur du catalyseur utilisé dans le procédé selon l'invention est amorphe et forme des parois, ou murs, dont l'épaisseur est comprise entre 1 et 30 nm et de préférence entre 1 et 10 nm. L'épaisseur des parois correspond à la distance séparant un pore d'un autre pore. L'organisation de la mésoporosité décrite ci-dessus conduit à une structuration de la matrice oxyde, laquelle peut être hexagonale, vermiculaire ou cubique et de façon préférée hexagonale. Généralement, lesdits matériaux dits mésostructurés sont avantageusement obtenus par des méthodes de synthèse dites de "chimie douce" (G. J. de A. A. Soler-Illia, C. Sanchez, B. Lebeau, J. Patarin, Chem. Rev., 2002, 102, 4093) à basse température via la coexistence en solution aqueuse ou dans des solvants de polarité marquée de précurseurs inorganiques avec des agents structurants, généralement des tensioactifs moléculaires ou supramoléculaires, ioniques ou neutres. Le contrôle des interactions électrostatiques ou par liaisons hydrogènes entre les précurseurs inorganiques et l'agent structurant conjointement lié à des réactions d'hydrolyse/condensation du précurseur inorganique conduit à un assemblage coopératif des phases organique et inorganique générant des agrégats micellaires de tensioactifs de taille uniforme et contrôlée au sein d'une matrice inorganique. Ce phénomène d'auto-assemblage coopératif régi, entre autres, par la concentration en agent structurant peut être induit par évaporation progressive d'une solution de réactifs dont la concentration en agent structurant est inférieure à la concentration micellaire critique, ou bien via la précipitation ou la gélification directe du solide lors de l'emploi d'une solution de précurseurs plus concentrée en réactifs. La libération de la porosité est ensuite obtenue par élimination du tensioactif, celle-ci étant réalisée classiquement par des procédés d'extraction chimique ou par traitement thermique. En fonction de la nature des précurseurs inorganiques et de l'agent structurant employé ainsi que des conditions opératoires imposées, plusieurs familles de matériaux mésostructurés ont été développées. La famille M41 S est constituée de matériaux mésoporeux obtenus via l'emploi de surfactants ioniques comme des sels d'ammonium quaternaire, possédant une structure généralement hexagonale, cubique ou lamellaire, des pores de taille uniforme comprise dans une gamme de 1,5 à 10 nm et des parois amorphes d'épaisseur de l'ordre de 1 à 2 nm. La famille M41 S a initialement été développée par Mobil dans l'article J. S. Beck, J. C. Vartuli, W. J. Roth, M. E. Leonowicz, C. T. Kresge, K. D. Schmitt, C. T.-W. Chu, D. H. Oison, E. W. Sheppard, S. B. McCullen, J. B. Higgins, J. L. Schlenker, J. Am. Chem. Soc., 1992, 114, 27, 10834. La famille de matériaux dénommée SBA se caractérise par l'utilisation d'agents structurants macromoléculaires amphiphiles de type copolymères à bloc. Ces matériaux sont caractérisés par une structure généralement hexagonale, cubique ou lamellaire, des pores de taille uniforme comprise dans une gamme de 4 à 50 nm et des parois amorphes d'épaisseur comprise dans une gamme de 3 à 7 nm. Conformément à l'invention, l'élément Y présent sous forme d'oxyde dans ladite matrice mésostructurée est choisi dans le groupe constitué par le silicium, l'aluminium, le titane, le zirconium, le gallium, et le cérium et le mélange d'au moins un de ces éléments. De préférence, ledit élément Y est choisi dans le groupe constitué par le silicium, l'aluminium, le titane, le zirconium, et le mélange d'au moins un de ces éléments. Selon l'invention, ladite matrice mésostructurée est préférentiellement constituée d'oxyde de silicium, dans ce cas, ladite matrice est purement silicique, ou d'un mélange d'oxyde de silicium et d'oxyde d'aluminium et de préférence, ladite matrice mésostructurée est constituée d'un mélange d'oxyde de silicium et d'oxyde d'aluminium. Dans le cas préféré où ladite matrice mésostructurée est purement silicique, ladite matrice est avantageusement une matrice mésostructurée appartenant à la famille M41 S ou à la famille de matériaux dénommée SBA et de préférence une matrice du type SBA-15. Dans le cas préféré ou ladite matrice mésostructurée est constituée d'un mélange d'oxyde de silicium et d'oxyde d'aluminium, ladite matrice présente un rapport molaire Si/AI au moins égal à 0,02, de préférence compris entre 0,1 et 1000 et de manière très préférée compris entre 1 et 100. Selon l'invention, lesdits polyoxométallates définis ci-dessus sont présents au sein d'une matrice oxyde mésostructurée. Plus précisément, lesdits polyoxométallates présents au sein de ladite matrice oxyde mésostructurée, sont piégés au sein même de ladite matrice. De préférence, lesdits polyoxométallates sont présents dans les parois de ladite matrice mésostructurée. L'occlusion desdits polyoxométallates dans les parois de ladite matrice mésostructurée est réalisable par une technique de synthèse dite directe, lors de la synthèse de ladite matrice servant de support par ajout de polyoxométallates désirés aux réactifs précurseurs du réseau inorganique oxyde de la matrice. Ladite matrice oxyde mésostructurée comprenant lesdits polyoxométallates piégés dans ses parois mise en ceuvre dans le procédé selon l'invention est avantageusement exclusivement préparée par synthèse directe. Plus précisément, ladite matrice oxyde mésostructurée est avantageusement obtenue selon un procédé de préparation comprenant : a) une étape de formation d'au moins un polyoxométallate de formule précitée selon une méthode connue de l'Homme du métier, b) une étape de mélange en solution d'au moins un tensioactif, d'au moins un précurseur de silice, d'au moins un précurseur d'au moins un élément Y choisi dans le groupe constitué par le silicium, l'aluminium, le titane, le zirconium, le gallium, et le cérium et le mélange d'au moins un de ces éléments, puis d'au moins un polyoxométallate obtenu selon l'étape a) pour obtenir une solution colloïdale, c) une étape de mûrissement de ladite solution colloïdale obtenue à l'issue de l'étape b) en temps et en température; d) une étape éventuelle d'autoclavage de la suspension obtenue à l'issue de l'étape c), e) une étape de filtration de la suspension obtenue à l'issue de l'étape c) et après passage éventuel dans l'étape d'autoclavage, de lavage et de séchage du solide ainsi obtenu, f) une étape d'élimination dudit tensioactif conduisant à la génération de la mésoporosité uniforme et organisée de la matrice mésostructurée, g) une étape optionnelle de traitement du solide obtenu à l'issue de l'étape f) afin de régénérer partiellement ou en intégralité l'entité polyoxométallate éventuellement partiellement ou totalement décomposée lors de l'étape f) et h) une étape optionnelle de séchage dudit solide ainsi obtenu constitué de ladite matrice oxyde mésostructurée comprenant lesdits polyoxométallates piégés dans ses parois. L'étape a) de formation d'au moins un polyoxométallate de formule précitée est avantageusement mise en oeuvre selon une méthode connue de l'Homme du métier. De préférence, les polyoxométallates décrits ci-dessus ainsi que leurs procédés de préparation associés sont utilisés dans le procédé de préparation de ladite matrice oxyde mésostructurée comprenant lesdits polyoxométallates piégés dans ses parois. L'étape b) dudit procédé de préparation consiste en le mélange en solution d'au moins un tensioactif, d'au moins un précurseur de silice, d'au moins un précurseur d'au moins un élément Y choisi dans le groupe constitué par le silicium, l'aluminium, le titane, le zirconium, le gallium, et le cérium et le mélange d'au moins un de ces éléments, puis d'au moins un polyoxométallate obtenu selon l'étape a) pour obtenir une solution colloïdale. De préférence, au moins un tensioactif, au moins un précurseur de silice et au moins un précurseur d'au moins un élément Y choisi dans le groupe constitué par le silicium, l'aluminium, le titane, le zirconium, le gallium, et le cérium et le mélange d'au moins un de ces éléments sont mélangés en solution pendant une durée comprise entre 15 minutes et 1 heure, puis au moins un polyoxométallate obtenu selon l'étape a) en mélange dans un solution de même nature et de préférence la même solution est ajouté au mélange précédent pour obtenir une solution colloïdale. L'étape b) de mélange se fait sous agitation à une température comprise entre 25°C et 80°C et de préférence comprise entre 25°C et 50°C pendant une durée comprise entre 5 minutes et 2 h et de préférence entre 30 minutes et 1 h. Dans le cas ou l'élément Y choisi dans le groupe constitué par le silicium, l'aluminium, le titane, le zirconium, le gallium, et le cérium et le mélange d'au moins un de ces éléments, le(s) précurseurs dudit élément Y est(sont) avantageusement un sel inorganique dudit élément Y de formule YZn, (n= 3 ou 4), Z étant un halogène, le groupement NO3 ou un perchlorate, de préférence Z est le chlore. Le(s) précurseur(s) dudit élément Y considérés(s) peu(ven)t être aussi un(des) précurseur(s) alcoxyde(s) de formule Y(OR)n ou R = éthyle, isopropyle, n-butyle, s-butyle, t-butyle, etc ou un précurseur chélaté tel que Y(C5H802)n, avec n= 3 ou 4. Le(s) précurseur(s) dudit élément Y peuv(en)t également être un(des) oxyde(s) ou un(des) hydroxyde(s) dudit élément Y. En fonction de la nature de l'élément Y, le précurseur de l'élément Y peut également être de la forme YOZ2, Z étant un anion monovalent comme un halogène ou le groupement NO3. Dans le cas préféré où ladite matrice mésostructurée est purement silicique, c'est à dire dans le cas où ladite matrice est constituée d'oxyde de silicium, au moins un précurseur silicique est introduit dans l'étape b) de mélange en solution. La matrice oxyde mésostructurée utilisée dans le catalyseur mis en ceuvre dans le procédé selon l'invention étant purement silicique, le(s) précurseur(s) silicique(s) utilisé(s) pour la formation de la matrice oxyde mésostructurée est(sont) obtenu(s) à partir de toute source de silice et avantageusement d'un précurseur silicate de sodium de formule Na2SiO3, d'un précurseur chloré de formule SiCl4, d'un précurseur alcoxyde de formule Si(OR)4 où R = H, méthyle, éthyle ou d'un précurseur chloroalcoxyde de formule Si(OR)4_XCIX où R = H, méthyle, éthyle, x étant compris entre 0 et 4. Le précurseur silicique peut également avantageusement être un précurseur alcoxyde de formule Si(OR)4,R'X où R = H, méthyle, éthyle et R' est une chaîne alkyle ou une chaîne alkyle fonctionnalisée, par exemple par un groupement thiol, amino, R dicétone, acide sulfonique, x étant compris entre 0 et 4. Un précurseur silicique préféré est le tetraéthylorthosilicate (TEOS) de formule Si(OEt)4. Dans le cas préféré où ladite matrice mésostructurée est constituée d'un mélange d'oxyde de silicium et d'oxyde d'aluminium, au moins un précurseur silicique et au moins un précurseur aluminique peuvent être introduits directement dans l'étape b) du mélange en solution. Dans un autre cas préféré où ladite matrice mésostructurée est constituée d'un mélange d'oxyde de silicium et d'oxyde d'aluminium, uniquement au moins un précurseur silicique peut être introduit dans l'étape b) de mélange en solution, l'élément aluminium pouvant être introduit par dépôt d'au moins un précurseur aluminique sur le solide obtenu à l'issue de l'étape e) ou bien à l'issue de l'étape f). Dans le cas où le précurseur aluminique est introduit par dépôt sur le solide obtenu à l'issu de l'étape f), une étape complémentaire de traitement thermique est avantageusement réalisée entre les étapes f) et g) afin de décomposer le précurseur aluminique. Ledit traitement thermique est avantageusement réalisé dans des les mêmes conditions que le traitement thermique de l'étape f) décrit ci-dessous. Le précurseur aluminique est avantageusement déposé selon les méthodes usuelles bien connues de l'Homme du métier telles que par exemple les méthodes d'imprégnation à sec ou en excès de solvants. Le précurseur aluminique est avantageusement un sel inorganique d'aluminium de formule AIX3, X étant un halogène ou le groupement NO3. De préférence, X est le chlore. Le précurseur aluminique peut également avantageusement être un précurseur organométallique de formule AI(OR")3 ou R" = éthyle, isopropyle, n-butyle, s-butyle ou t- butyle ou un précurseur chélaté tel que l'aluminium acétylacétonate (AI(CH7O2)3). Le précurseur aluminique peut également avantageusement être un oxyde ou un hydroxyde d'aluminium. La solution dans laquelle sont mélangés au moins un tensioactif, au moins un polyoxométallate obtenu selon l'étape a) et au moins un précurseur d'au moins un élément Y décrit ci-dessus conformément à l'étape b) dudit procédé de préparation, peut avantageusement être acide, basique ou neutre. De préférence, ladite solution est acide ou neutre. Les acides utilisés pour obtenir une solution acide sont avantageusement choisis parmi l'acide chlorhydrique, l'acide sulfurique et l'acide nitrique. Ladite solution peut avantageusement être aqueuse ou peut avantageusement être un mélange eau-solvant organique, le solvant organique étant de préférence un solvant polaire, de manière préférée un alcool, et de manière plus préférée, le solvant est l'éthanol. Ladite solution peut également être avantageusement pratiquement organique, de préférence pratiquement alcoolique, la quantité d'eau étant telle que l'hydrolyse des précurseurs inorganiques soit assurée. La quantité d'eau est donc de préférence stoechiométrique. De manière très préférée, ladite solution est une solution aqueuse acide. Le tensioactif utilisé pour la préparation du mélange dans l'étape b) dudit procédé de préparation est un tensioactif ionique ou non ionique ou un mélange des deux. De préférence, le tensioactif ionique est choisi parmi les ions phosphonium et ammonium et très préférentiellement parmi les sels d'ammonium quaternaire comme le bromure de cétyltriméthylammonium (CTAB). De préférence, le tensioactif non ionique peut être tout copolymère possédant au moins deux parties de polarités différentes leur conférant des propriétés de macromolécules amphiphiles. Ces copolymères peuvent comporter au moins un bloc faisant partie de la liste non exhaustive des familles de polymères suivantes : les polymères fluorés (-[CH2-CH2-CH2-CH2-0-CO-R1- avec R1 = C4F9, C$F17, etc.), les polymères biologiques comme les polyacides aminés (poly-lysine, alginates, etc.), les dendrimères, les polymères constitués de chaînes de poly(oxyde d'alkylène). De façon générale, tout copolymère à caractère amphiphile connu de l'Homme du métier peut être utilisé (S. Fdrster, M. Antionnetti, Adv. Mater, 1998, 10, 195; S. Fdrster, T. Plantenberg, Angew. Chem. Int. Ed, 2002, 41, 688; H. Cêlfen, Macromol. Rapid Commun, 2001, 22, 219). De manière préférée, on utilise un copolymère bloc constitué de chaînes de poly(oxyde d'alkylène). Ledit copolymère bloc est de préférence un copolymère bloc ayant deux, trois ou quatre blocs, chaque bloc étant constitué d'une chaîne de poly(oxyde d'alkylène). Pour un copolymère à deux blocs, l'un des blocs est constitué d'une chaîne de poly(oxyde d'alkylène) de nature hydrophile et l'autre bloc est constitué d'une chaîne de poly(oxyde d'alkylène) de nature hydrophobe. Pour un copolymère à trois blocs, l'un au moins des blocs est constitué d'une chaîne de poly(oxyde d'alkylène) de nature hydrophile tandis que l'un au moins des autres blocs est constitué d'une chaîne de poly(oxyde d'alkylène) de nature hydrophobe. De préférence, dans le cas d'un copolymère à trois blocs, les chaînes de poly(oxyde d'alkylène) de nature hydrophile sont des chaînes de poly(oxyde d'éthylène) notées (PEO)X et (PEO)Z et les chaînes de poly(oxyde d'alkylène) de nature hydrophobe sont des chaînes de poly(oxyde de propylène) notées (PPO)y, des chaînes de poly(oxyde de butylène), ou des chaînes mixtes dont chaque chaîne est un mélange de plusieurs monomères d'oxyde d'alkylène. De manière très préférée, dans le cas d'un copolymère à trois blocs, on utilise un composé de formule (PEO)X (PPO)y-(PEO)Z où x est compris entre 5 et 300 et y est compris entre 33 et 300 et z est compris entre 5 et 300. De préférence, les valeurs de x et z sont identiques. On utilise très avantageusement un composé dans lequel x = 20, y = 70 et z = 20 (P123) et un composé dans lequel x = 106, y = 70 et z = 106 (F127). Les tensioactifs non-ioniques commerciaux connus sous le nom de Pluronic (BASF), Tetronic (BASF), Triton (Sigma), Tergitol (Union Carbide), Brij (Aldrich) sont utilisables en tant que tensioactifs non-ioniques. Pour un copolymère à quatre blocs, deux des blocs sont constitués d'une chaîne de poly(oxyde d'alkylène) de nature hydrophile et les deux autres blocs sont constitués d'une chaîne de poly(oxydes) d'alkylène de nature hydrophobe. De façon préférée, on utilise pour la préparation du mélange de l'étape b) dudit procédé de préparation le mélange d'un tensioactif ionique tel que le CTAB et d'un tensioactif non ionique tel que le P123. Les polyoxométallates décrits ci-dessus et présentant la formule générale précitée sont utilisés dans l'étape b) du procédé de préparation de ladite matrice oxyde mésostructurée comprenant lesdits polyoxométallates piégés dans ses parois. Les polyoxométallates préférés utilisés comme précurseurs de la phase active du catalyseur utilisé dans la deuxième étape d'hydrodésulfuration du procédé selon l'invention sont avantageusement choisis parmi les polyoxométallates de formule PVMo'0404 , PV2Mo100405" , PV3MO90406-, PV4Mo80407", HPNiMoI10406", P2MO50236, Ni2Mo10038H48", NiMO6024H64" et PMo(1l_,)WZ0403 , 3H+ avec z étant compris entre 2 et 10, pris seuls ou en mélange. L'étape c) dudit procédé de préparation consiste en une étape de mûrissement, c'est à dire à une étape de conservation sous agitation de la dite solution colloïdale obtenue à l'issue de l'étape b) à une température comprise entre 25°C et 80°C et de préférence comprise entre 25°C et 40°C pendant une durée comprise entre 1 h et 48 h et de préférence entre 20 h et 30 h. A l'issue de l'étape c) de mûrissement, une suspension est obtenue. L'étape d) optionnelle dudit procédé de préparation consiste en un autoclavage éventuel de la suspension obtenue à l'issue de l'étape c). Cette étape consiste à placer ladite suspension dans une enceinte fermée à une température comprise entre 80°C et 140°C, de préférence comprise entre 90°C et 120°C et de manière encore préférentielle comprise entre 100°C et 110°C de façon à travailler en pression autogène inhérente aux conditions opératoires choisies. L'autoclavage est maintenu pendant une durée comprise entre 12 et 48 heures et de préférence entre 15 et 30 heures. La suspension obtenue à l'issue de l'étape c) est ensuite filtrée selon l'étape e) et le solide ainsi obtenu est lavé et séché. Le lavage dudit solide obtenu après filtration et avant séchage se fait avantageusement avec une solution de même nature que la solution utilisé pour le mélange conformément à l'étape b) dudit procédé de préparation, puis par une solution aqueuse d'eau distillée. Le séchage dudit solide obtenu après filtration et lavage au cours de l'étape e) dudit procédé de préparation est avantageusement réalisé dans un four à une température comprise entre 25°C et 140°C, de préférence entre 25°C et 100°C et de manière préférée entre 30 et 80°C et pendant une durée comprise entre 10 et 48 h et de préférence comprise entre 10 et 24 h. L'étape f) consiste ensuite en une étape d'élimination dudit tensioactif conduisant à la génération de la mésoporosité uniforme et organisée de la matrice mésostructurée. L'élimination du tensioactif au cours de l'étape f) dudit procédé de préparation afin d'obtenir la matrice mésostructurée utilisé selon l'invention est avantageusement réalisée par 10 traitement thermique et de préférence par calcination sous air à une température comprise entre 300°C et 1000°C et de préférence à une température comprise entre 400°C et 600°C pendant une durée comprise entre 1 et 24 heures et de préférence pendant une durée comprise entre 6 et 20 heures. 15 L'étape f) est éventuellement suivie d'une étape g) de traitement du solide afin de régénérer au moins partiellement ou en intégralité l'entité polyoxométallate éventuellement au moins partiellement ou totalement décomposé lors de l'étape f). Dans le cas où ledit polyoxométallate est totalement décomposé lors de l'étape f), ladite étape g) de régénération est obligatoire. Cette étape consiste avantageusement en un lavage du solide avec un 20 solvant polaire en utilisant un extracteur de type Soxhlet. De manière préférée, le solvant d'extraction est choisi parmi les alcools, l'acétonitrile et l'eau. De préférence le solvant est un alcool et de manière très préférée le solvant est le méthanol. Ledit lavage est réalisé pendant une durée comprise entre 1 et 24 heures, et de préférence entre 1 et 8 heures à une température comprise entre 65 et 110 °C et de préférence comprise entre 90 et 100°C. 25 L'extraction au solvant polaire permet non seulement de reformer lesdits polyoxométallates piégés dans les parois de ladite matrice mais aussi d'éliminer lesdits polyoxométallates éventuellement formés à la surface de ladite matrice. Dans le cas où l'étape g) est obligatoire, ladite étape g) est suivie de l'étape h). L'étape h) 30 consiste en une étape de séchage dudit solide ainsi obtenu ledit solide étant constitué de ladite matrice oxyde mésostructurée comprenant lesdits polyoxométallates piégés dans ses parois. Le séchage dudit solide est avantageusement réalisé dans un four ou dans une étuve à une température comprise entre 40°C et 140°C de préférence entre 40°C et 100°C et pendant une durée comprise entre 10 et 48 h. 35 Ladite matrice oxyde mésostructurée comprenant lesdits polyoxométallates piégés dans ses parois mis en ceuvre dans le procédé selon l'invention présente avantageusement une surface spécifique comprise entre 100 et 1000 m2/g et de manière très avantageuse comprise entre 300 et 500 m2/g. Ladite matrice oxyde mésostructurée comprenant lesdits polyoxométallates piégés dans ses parois, c'est à dire le catalyseur sous sa forme oxyde, présente une forme de chacune des particules élémentaires la constituant, non homogène, c'est à dire une forme irrégulière et de préférence non sphérique. De préférence, lesdites particules élémentaires constituant ladite matrice comprenant lesdits polyoxométallates piégés dans ses parois sont non sphériques. A l'issue de la méthode de préparation par synthèse dite directe, lesdites particules élémentaires constituant ladite matrice comprenant lesdits polyoxométallates piégés dans ses parois présentent avantageusement une taille moyenne comprise entre 50 nm et 10 microns et de préférence comprise entre 50 nm et 1 micron. D'autres éléments peuvent avantageusement être ajoutés à différentes étapes de la préparation de ladite matrice oxyde mésostructurée utilisée dans l'invention. Lesdits éléments sont de préférence choisis parmi les éléments du groupe VIII appelés promoteurs, les éléments dopants et les composés organiques. De manière très préférée, ledit métal du groupe VIII est choisi parmi le nickel et le cobalt et de manière plus préférée, le métal du groupe VIII est constitué uniquement de cobalt ou de nickel. De manière encore plus préférée, le métal du groupe VIII est le cobalt. Les éléments dopants sont de préférence choisis parmi le bore, le silicium, le phosphore et le fluor, pris seuls ou en mélange. Lesdits éléments peuvent avantageusement être ajoutés seuls ou en mélange au cours d'une ou de plusieurs étapes du procédé de préparation de ladite matrice choisies parmi les étapes i), ii), iii) et iv) suivantes. i) Lesdits éléments peuvent avantageusement être introduits lors de l'étape b) du procédé de préparation de ladite matrice de mélange en solution d'au moins un tensioactif, d'au moins un précurseur de silice, d'au moins un précurseur d'au moins un élément Y choisi dans le groupe constitué par le silicium, l'aluminium, le titane, le zirconium, le gallium, et le cérium et le mélange d'au moins un de ces éléments, puis d'au moins un polyoxométallate obtenu selon l'étape a) pour obtenir une solution colloïdale. ii) Lesdits éléments peuvent avantageusement être introduits après l'étape f) et avant l'étape g) dudit procédé de préparation. Lesdits éléments peuvent avantageusement être introduits par toute technique connue de l'Homme du métier et de manière avantageuse par imprégnation à sec. iii) Lesdits éléments peuvent avantageusement être introduits après l'étape h) de séchage dudit procédé de préparation avant mise en forme. Lesdits éléments peuvent avantageusement être introduits par toute technique connue de l'Homme du métier et de manière avantageuse par imprégnation à sec. iv) Lesdits éléments peuvent avantageusement être introduits après l'étape de mise en forme de ladite matrice. Lesdits éléments peuvent avantageusement être introduits par toute technique connue de l'Homme du métier et de manière avantageuse par imprégnation à sec. Après chacune des étapes ii) iii) ou iv) décrites ci-dessus, le solide obtenu constitué de ladite matrice oxyde silicique mésostructurée comprenant lesdits polyoxométallates piégés dans ses parois peut avantageusement subir une étape de séchage et éventuellement une étape de calcination sous air éventuellement enrichi en 02 à une température comprise entre 200 et 600°C et de préférence comprise entre 300 et 500°C pendant une durée comprise entre 1 et 12 heures et de façon préférée pendant une durée comprise entre 2 et 6 heures. Les sources d'éléments du groupe VIII qui peuvent avantageusement être utilisées, sont bien connues de l'Homme du métier. Les nitrates de préférence choisis parmi le nitrate de cobalt et le nitrate de nickel, les sulfates, les hydroxydes choisis parmi les hydroxydes de cobalt et les hydroxydes de nickel, les phosphates, les halogénures choisis parmi les chlorures, les bromures et les fluorures, les carboxylates choisis parmi les acétates et les carbonates peuvent avantageusement être utilisés comme sources d'éléments du groupe VIII. Les éléments promoteurs du groupe VIII sont avantageusement présents dans le catalyseur à des teneurs comprises entre 0,1 et 10% poids, de préférence entre 1 et 7% poids d'oxyde par rapport au catalyseur final. Les éléments dopants pouvant avantageusement être introduits sont avantageusement choisis parmi le bore, le silicium, le phosphore et le fluor pris seuls ou en mélange. L'élément dopant est un élément ajouté, qui en lui-même ne présente aucun caractère catalytique mais qui accroît l'activité catalytique du(des) métal(taux). Ledit élément dopant peut être avantageusement introduit seul ou en mélange lors de la synthèse dudit matériau utilisé dans l'invention. Il peut également être introduit par imprégnation du matériau utilisé selon l'invention avant ou après séchage, avant ou après réextraction. Enfin, ledit dopant peut-être introduit par imprégnation dudit matériau utilisé dans l'invention après mise en forme. Les éléments dopants sont avantageusement présents dans le catalyseur utilisé selon la présente invention à des teneurs comprises entre 0,1 et 10% poids, de préférence entre 0,5 et 8% poids, et de manière encore plus préférée entre 0,5 et 6% poids d'oxyde par rapport au catalyseur final. La source de bore peut avantageusement être l'acide borique, de préférence l'acide orthoborique H3BO3, le biborate ou le pentaborate d'ammonium, l'oxyde de bore, les esters boriques. Le bore peut également être introduit en même temps que le(s) élément(s) du groupe VIB sous la forme d'hétéropolyanions de Keggin, Keggin lacunaire, Keggin substitué tels que par exemple sous la forme de l'acide boromolybdique et de ses sels, ou de l'acide borotungstique et de ses sels lors de la synthèse de ladite matrice. Le bore, lorsqu'il n'est pas introduit lors de la synthèse de ladite matrice mais en post-imprégnation, peut avantageusement être introduit par exemple par une solution d'acide borique dans un mélange eau/alcool ou encore dans un mélange eau/éthanolamine. Le bore peut également avantageusement être introduit sous la forme d'un mélange d'acide borique, d'eau oxygénée et d'un composé organique basique contenant de l'azote tel que l'ammoniaque, les amines primaires et secondaires, les amines cycliques, les composés de la famille de la pyridine et des quinoléines et les composés de la famille du pyrrole. La source de phosphore peut avantageusement être l'acide orthophosphorique H3PO4, les sels et esters correspondants ou les phosphates d'ammonium. Le phosphore peut également avantageusement être introduit en même temps que le(s) élément(s) du groupe VIB sous la forme d'hétéropolyanions de Keggin, Keggin lacunaire, Keggin substitué ou de type Strandberg tels que par exemple sous la forme d'acide phosphomolybdique et de ses sels, de l'acide phosphotungstique et ses sels, lors de la synthèse de ladite matrice. Le phosphore, lorsqu'il n'est pas introduit lors de la synthèse de ladite matrice mais en post- imprégnation, peut avantageusement être introduit sous la forme d'un mélange d'acide phosphorique et d'un composé organique basique contenant de l'azote tel que l'ammoniaque, les amines primaires et secondaires, les amines cycliques, les composés de la famille de la pyridine et des quinoléines et les composés de la famille du pyrrole. Les sources de fluor qui peuvent avantageusement être utilisées sont bien connues de l'Homme du métier. Par exemple, les anions fluorures peuvent être introduits sous forme d'acide fluorhydrique ou de ses sels. Ces sels sont formés avec des métaux alcalins, l'ammonium ou un composé organique. Dans ce dernier cas, le sel est avantageusement formé dans le mélange réactionnel par réaction entre le composé organique et l'acide fluorhydrique. Le fluor, lorsqu'il n'est pas introduit lors de la synthèse de ladite matrice mais en post-imprégnation, peut avantageusement être introduit par exemple par imprégnation d'une solution aqueuse d'acide fluorhydrique, ou de fluorure d'ammonium ou encore de difluorure d'ammonium. Une fois l'élément dopant introduit par post-imprégnation, l'Homme du métier peut procéder avantageusement à un séchage à une température avantageusement comprise entre 90 et 150°C et par exemple à 120°C, et éventuellement ensuite à une calcination de façon préférée sous air en lit traversé, à une température avantageusement comprise entre 300 et 700°C et par exemple à 450°C pendant 4 heures. Les composés organiques ajoutés sont de préférence choisis parmi les agents chélatants, les agents non chélatants, les agents réducteurs et les additifs connus de l'Homme du métier. Lesdits composés organiques sont avantageusement choisis parmi les mono-, di- ou polyalcools éventuellement éthérifiés, les acides carboxyliques, les sucres, les mono, di ou polysaccharides non cycliques tels que le glucose, le fructose, le maltose, le lactose ou le sucrose, les esters, les éthers, les éthers-couronnes, les composés contenant du soufre ou de l'azote comme l'acide nitriloacétique, l'acide éthylènediaminetétraactique, ou la diéthylènetriamine. Ladite matrice oxyde mésostructurée comprenant lesdits polyoxométallates piégés dans ses parois et servant de support du catalyseur peut être obtenue sous forme de poudre, de billes, de pastilles, de granulés ou d'extrudés, les opérations de mises en forme étant réalisées selon les techniques classiques connues de l'Homme du métier. De préférence, ladite matrice oxyde mésostructurée utilisée selon l'invention est obtenue sous forme de poudre et utilisée mise en forme sous forme d'extrudés ou de billes. Lors de ces opérations de mise en forme, il est également possible d'ajouter à ladite matrice oxyde mésostructurée comprenant lesdits polyoxométallates piégés dans ses parois, au moins un matériau oxyde poreux de préférence choisi dans le groupe formé par l'alumine, la silice, la silice-alumine, la magnésie, l'argile, l'oxyde de titane, l'oxyde de zirconium, l'oxyde de lanthane, l'oxyde de cérium, les phosphates d'aluminium, les phosphates de bore, ou un mélange d'au moins deux des oxydes cités ci-dessus et les combinaisons alumine-oxyde de bore, les mélanges alumine-titane, alumine-zircone et titane-zircone. Il est également possible d'ajouter les aluminates, tels que par exemple les aluminates de magnésium, de calcium, de baryum, de manganèse, de fer, de cobalt, de nickel, de cuivre et de zinc, les aluminates mixtes tels que par exemple ceux contenant au moins deux des métaux cités ci-dessus. Il est également avantageusement possible d'ajouter les titanates, tels que par exemple les titanates de zinc, nickel, cobalt. Il est également avantageusement possible d'employer des mélanges d'alumine et de silice et des mélanges d'alumine avec d'autres composés tels que par exemple les éléments du groupe VIB, le phosphore, le fluor ou le bore. II est également possible d'employer des argiles simples synthétiques ou naturelles de type phyllosilicate 2:1 dioctaédrique ou phyllosilicate 3:1 trioctaédrique telles que la kaolinite, l'antigorite, la chrysotile, la montmorillonnite, la beidellite, la vermiculite, le talc, l'hectorite, la saponite, la laponite. Ces argiles peuvent être éventuellement délaminées. Il est également avantageusement possible d'utiliser des mélanges d'alumine et d'argile et des mélanges de silice-alumine et d'argile. Ladite matrice oxyde mésostructurée comprenant lesdits polyoxométallates piégés dans ses parois est caractérisée par plusieurs techniques d'analyses et notamment par diffraction des rayons X aux bas angles (DRX aux bas angles), par diffraction des rayons X aux grands angles (DR)(), par volumétrie à l'azote (BET), par microscopie électronique à transmission (MET) éventuellement couplée à une analyse X, par microscopie électronique à balayage (MEB), par fluorescence X (FX) et par toute technique connue de l'Homme du métier pour caractériser la présence de polyoxométallates comme les spectroscopies Raman en particulier, UV-visible ou encore infrarouge ainsi que les microanalyses. Des techniques telles que la résonance magnétique nucléaire (RMN) ou encore la résonance paramagnétique électronique (RPE) (notamment dans le cas de l'utilisation d'hétéropolyanions réduits), pourront aussi également être utilisées selon le type d'hétéropolyanions employés. A l'issue du procédé de préparation décrit ci-dessus, le catalyseur se présente, sous sa forme oxyde, sous la forme d'un solide constitué d'une matrice oxyde mésostructurée comprenant lesdits polyoxométallates piégés dans ses parois. Conformément à l'invention, ledit catalyseur, sous sa forme oxyde, est sulfuré avant d'être mis en oeuvre dans le procédé d'hydrodésulfuration selon l'invention. Cette étape de sulfuration génère la phase sulfure active. En effet, la transformation d'au moins un polyoxométallate piégé dans la matrice oxyde mésostructurée en sa phase active sulfurée associée est avantageusement réalisée par sulfuration, c'est à dire par un traitement en température de ladite matrice au contact d'un composé organique soufré décomposable et générateur d'H2S ou directement au contact d'un flux gazeux d'H2S dilué dans H2 à une température comprise entre 200 et 600°C et de préférence comprise entre 300 et 500°C selon des procédés bien connus de l'Homme du métier. Plus précisément, la sulfuration est réalisée 1) dans une unité du procédé elle-même à l'aide de la charge à traiter en présence d'hydrogène et d'hydrogène sulfuré (H2S) introduit tel quel ou issu de la décomposition d'un composé soufré organique, on parle alors de sulfuration in-situ ou 2) préalablement au chargement du catalyseur dans l'unité, on parle alors de sulfuration ex-situ. Dans le cas d'une sulfuration ex-situ, des mélanges gazeux peuvent avantageusement être mis en oeuvre tels que les mélanges H2/H2S ou N2/H2S. Le catalyseur sous sa forme oxyde peut aussi avantageusement être sulfuré ex-situ à partir de composés modèles en phase liquide, l'agent sulfurant étant alors choisi parmi le diméthyldisulfure (DMDS), le diméthylsulfure, le nbutylmercaptan, les composés polysulfures de type tertiononylpolysulfure, ceux-ci étant dilués dans une matrice organique composée de molécules aromatiques ou alkyles. Avant ladite étape de sulfuration, ledit catalyseur sous sa forme oxyde constitué d'une matrice oxyde mésostructurée comprenant lesdits polyoxométallates piégés dans ses parois peut avantageusement être prétraité thermiquement selon des méthodes bien connues de l'Homme du métier, de préférence par calcination sous air à une température comprise entre 300 et 1000°C et de préférence une température comprise entre 500 à 600°C pendant une durée comprise entre 1 et 24 heures et de préférence pendant une durée comprise entre 6 et 15 heures. Selon un mode de réalisation préféré, les polyoxométallates piégés dans les parois de ladite matrice oxyde mésostructurée peuvent avantageusement être sulfurés partiellement ou totalement au moment du procédé de préparation par synthèse directe de ladite matrice oxyde mésostructurée comprenant lesdits polyoxométallates utilisé selon l'invention et de préférence au cours de l'étape b) dudit procédé de préparation, par l'introduction dans la solution, en plus d'au moins un tensioactif, d'au moins un polyoxométallate et d'au moins un précurseur de l'élément Y, de précurseurs soufrés avantageusement choisis parmi la thiourée, la thioacétamide, les mercaptans, les sulfures et les disulfures. La décomposition à basse température, c'est à dire à une température comprise entre 80 et 90°C desdits précurseurs soufrés, soit lors de l'étape c) de mûrissement soit lors de l'étape d) d'autoclavage entraine la formation de H2S permettant ainsi la sulfuration desdits polyoxométallates. Selon un autre mode de réalisation préféré, la sulfuration partielle ou totale desdits polyoxométallates peut avantageusement être réalisée par introduction desdits précurseurs soufrés dans l'étape g) de régénération partielle ou totale desdits polyoxométallates piégés dans ladite matrice oxyde mésostructurée du catalyseur utilisé dans l'invention. Le catalyseur mis en ceuvre dans le procédé d'hydrodésulfuration selon l'invention peut avantageusement être utilisé dans tout procédé, connu de l'Homme du métier, permettant de désulfurer des coupes hydrocarbonées, et de préférence des coupes essences de craquage catalytique. Le procédé d'hydrodésulfuration selon l'invention peut avantageusement être mis en oeuvre dans tout type de réacteur opéré en lit fixe ou en lit mobile ou en lit bouillonnant. De préférence, ledit procédé d'hydrodésulfuration est mis en ceuvre dans un réacteur opéré en lit fixe. L'invention est illustrée au moyen des exemples qui suivent. Exemples Les exemples qui suivent précisent l'invention sans toutefois en limiter la portée. 25 Exemple 1 : préparation d'un matériau silicique mésostructuré A de type SBA-15. 2 g de F127 (PE070PPO106PE070) et 1,3 g de PPO (polyoxyde de propylène) sont dispersés dans 75 ml d'une solution aqueuse d'acide chlorhydrique à 1,7 mol/I sous agitation. 4,25 g de tetraéthylorthosilicate (Si(OEt)4, TEOS) sont ajoutés à la solution homogène et l'ensemble 30 est laissé sous agitation à 40°C pendant 24 heures. La suspension ainsi obtenue est alors versée dans un autoclave tefloné de 250 ml et laissée à 100°C pendant 24 heures. Le solide est alors filtré. La poudre est ensuite séchée à l'air à 100°C puis calcinée à 550°C sous air pendant 4 h afin de décomposer le copolymère et ainsi libérer la porosité. Le solide A présente des propriétés texturales (surface spécifique, volume poreux, diamètre de pores) respectivement de (450 mlg, 0,8 ml/g, 8 nm). Exemple 2 : préparation d'un matériau aluminosilicique de rapport molaire Si/AI = 10 mésostructuré B de type AISBA-15. 2,0 g de F127 (PE070PPO,06PE07a) et 1,3 g de PPO (polyoxyde de propylène) sont dispersés dans 75 ml d'une solution aqueuse d'HCI à 0,01 mol/I sous agitation. 3,89 g de tetraéthylorthosilicate (Si(OEt)4, TEOS) sont ajoutés à la solution homogène et l'ensemble est laissé sous agitation à 40°C pendant 24 heures. 0,46 g d'AI(OtBu)3 sont ajoutés à la solution homogène et l'ensemble est laissé sous agitation à 40°C pendant 24 heures. La suspension ainsi obtenue est alors versée dans un autoclave tefloné de 250 ml et laissée à 100°C pendant 24 heures. Le solide est alors filtré. La poudre est ensuite séchée à l'air à 100°C puis calcinée à 550°C sous air pendant 4 h afin de décomposer les polymères et ainsi libérer la porosité. Le solide B présente des propriétés texturales (surface spécifique, volume poreux, diamètre de pores) respectivement de (410 m2/g, 0,9 ml/g, 10 nm). Exemple 3 : préparation d'un matériau aluminique C conventionnel non mésotructuré. Une matrice composée de boehmite commercialisée sous le nom SB3 par la société Condéa Chemie GmbH a été mélangée à une solution contenant de l'acide nitrique à 66% volumique (7% en poids d'acide par gramme de gel sec), puis malaxée pendant 15 minutes. A l'issue de ce malaxage, la poudre a été séchée durant une nuit à 120°C, puis calcinée à 550°C pendant 2 heures sous air humide, contenant 7,5% en volume d'eau. On obtient ainsi un solide ayant une surface spécifique de 255 m2/g, un volume poreux total de 0,65 ml/g et une distribution poreuse monomodale centrée sur 10 nm. L'analyse par diffraction des rayons X révèle que la matrice n'est composée que d'alumine gamma cubique de faible cristallinité. Exemple 4 : préparation du catalyseur Al comparatif, de formulation NiMoP à base de nickel, de molybdène et de phosphore déposée par impréqnation à sec du support silicique mésostructurée A d'une solution contenant l'hétéropolyanion de Strandberg de formule P Mo5O236" non conforme à l'invention -uis -ar -ost-impre nation d'un -récurseur de nickel. L'hétéropolyanion de Strandberg de formule P2Mo5O236" est obtenu par solubilisation du trioxyde de molybdène (MoO3) par l'acide orthophosphorique (H3PO4) à reflux dans les proportions stoechiométriques. Le catalyseur Al est préparé selon la méthode qui consiste à réaliser une imprégnation à sec du support silicique mésostructurée (support A), d'une solution aqueuse contenant l'hétéropolyacide de Strandberg de formule P2Mo5O236" ainsi préparé. Après une étape de maturation en vase clos à température ambiante, le support imprégné est séché à 120°C pendant 12 h sous flux d'air sec. Ledit support imprégné et séché est ensuite post-imprégné à l'aide de la méthode dite d'imprégnation à sec, par une solution de nitrate de nickel Ni(NO3)2 diluée dans l'eau. Cette post-imprégnation est suivie d'une étape de séchage à 120°C durant 12 heures sous flux d'air sec. Les teneurs finales exprimées en poids d'oxydes NiO, MoO3 et P2O5 sont respectivement de 2,2/10,4/1,9. Le catalyseur Al présente des propriétés texturales (surface spécifique, volume poreux, diamètre de pores) respectivement de (305 m2/g, 0,62 ml/g, 8 nm). Le catalyseur obtenu a été analysé par spectroscopie Raman. Il révèle une bande dissymétrique à 953 et 931 cm"', ainsi que les bandes secondaires à 878, 399, and 371 cm"' caractéristiques de l'hétéropolyanion de Strandberg P2Mo5O236 en accord avec les précédents résultats publiés par J. A. Bergwerff, T. Visser, B. R. G. Leliveld, B. D. Rossenaar, K. P. de Jong, B. M. Weckhuysen, J. Am. Chem. Soc., 2004, 126, 44, 14548. Exemple 5 : préparation du catalyseur B1 comparatif, de formulation NiMoP à base de nickel, de molvbdène et de phosphore déposée par imprégnation à sec du support aluminosilicate mésostructuré B d'une solution contenant l'hétéropolyanion de Strandberg de formule P?Mo5O 36- fnon conforme à l'invention), puis par post-imprégnation d'un précurseur de nickel. L'hétéropolyanion de Strandberg de formule P2Mo5O236- est obtenu par solubilisation du trioxyde de molybdène (MoO3) par l'acide orthophosphorique (H3PO4) à reflux dans les proportions stcechiométriques. Le catalyseur B1 est préparé selon la méthode qui consiste à réaliser une imprégnation à sec du support aluminosilicate mésostructuré (support B), d'une solution aqueuse contenant l'hétéropolyacide de Strandberg de formule P2Mo5O236" ainsi préparé. Après une étape de maturation en vase clos à température ambiante, le support imprégné est séché à 120°C pendant 12 h sous flux d'air sec. Ledit support imprégné et séché est ensuite post-imprégné à l'aide de la méthode dite d'imprégnation à sec, par une solution de nitrate de nickel Ni(NO3)2 diluée dans l'eau. Cette post-imprégnation est suivie d'une étape de séchage à 120°C durant 12 heures sous flux d'air sec. Les teneurs finales exprimées en % poids d'oxydes NiO, MoO3 et P2O5 sont respectivement de 2,2/10,2/2,0. Le catalyseur B1 présente des propriétés texturales (surface spécifique, volume poreux, diamètre de pores) respectivement de (270 m2/g, 0,70 ml/g, 10 nm). Le catalyseur D obtenu a été analysé par spectroscopie Raman. Il révèle une bande dissymétrique à 954 et 928 ce, ainsi que les bandes secondaires à 877, 394, and 370 cm-1 caractéristiques de l'hétéropolyanion de Standberg de formule P2Mo5O236- en accord avec les précédents résultats publiés par J. A. Bergwerff, T. Visser, B. R. G. Leliveld, B. D. Rossenaar, K. P. de Jong, B. M. Weckhuysen, J. Am. Chem. Soc., 2004, 126, 44, 14548. Exemple 6 : préparation du catalyseur Cl comparatif et de référence, de formulation NiMoP à base de nickel, de molybdène et de phosphore déposée par imprégnation à sec du support aluminique C d'une solution contenant les précurseurs moléculaires correspondants (non conforme à l'invention). Une solution contenant du trioxyde de molybdène MoO3, de l'hydroxyde de cobalt Co(OH)2 et de l'acide orthophosphorique H3PO4, est imprégnée sur un support alumine (support C). Après une étape de maturation en vase clos à température ambiante, le support imprégné est séché à 120°C pendant 12 h, et calciné à 450°C pendant 2 h sous flux d'air sec. Les teneurs finales exprimées en % poids d'oxydes NiO, MoO3 et P2O5 sont respectivement de 2,0/10,1/2,1. Le catalyseur Cl présente des propriétés texturales (surface spécifique, volume poreux, diamètre de pores) respectivement de (155 reg, 0,51 ml/g, 10 nm). Le catalyseur Cl obtenu a été analysé par spectroscopie Raman. Aucune bande caractéristique de la présence d'un hétéropolyanion n'est détectée. Exemple 7 : préparation du catalyseur D selon l'invention, de formulation NiMoP comprenant l'hétéro-ol anion de Strandber- de formule P Mo5O236" -ié-é dans une matrice silicique mésostructurée de type SBA-15 La matrice silicique mésostructurée SBA-15 comprenant l'hétéropolyanion de Strandberg de formule P2Mo5O236" piégé dans ses parois est obtenue par synthèse directe selon le procédé de préparation suivant : l'hétéropolyanion de Strandberg de formule P2Mo5O236" est obtenu par solubilisation du trioxyde de molybdène MoO3 par l'acide orthophosphorique H3PO4 à reflux, dans les proportions stoechiométriques. 0,1 g de tensioactif bromure de cétyltriméthylammoniuim (CTAB) et 2,0 g de tensioactif Pluronic P123 (PE020PP070PE020) sont dissous dans 62,5 g d'une solution d'acide chlorhydrique à 1,9 mol/l. 4,1 g de précurseur de silice tetraéthylorthosilicate (TEOS) de formule Si(OEt)4 sont alors ajoutés, puis le milieu est agité pendant 45 min. 0,14 g de trioxyde de molybdène MoO3 sont solubilisés dans 0,04 g d'acide orthophosphorique H3PO4 à reflux pour obtenir l'hétéropolyanion de Strandberg de formule P2Mo5O236" dans une solution S1. La solution S1 est ensuite ajoutée au mélange ci-dessus. La solution colloïdale obtenue est ensuite laissée sous agitation pendant 20 heures à 40°C. La suspension est transvasée dans un autoclave téfloné pour un traitement à une température de 100°C pendant 24 heures. La suspension ainsi obtenue est alors filtrée puis le solide, après lavage avec 30 ml de la solution d'acide chlorhydrique à 1,9 mol/I et 60 ml d'eau distillée, est séché une nuit à l'étuve à 40°C. Le solide obtenu est alors calciné à une température palier de 490°C pendant 19 heures de manière à éliminer les tensioactifs et à libérer la mésoporosité dudit solide. Le solide obtenu est ensuite introduit dans un extracteur de type Soxhlet et le système est porté à reflux en présence de méthanol pendant 4 heures de manière à régénérer totalement l'hétéropolyanion décomposé lors de l'étape de calcination. Le solide est ensuite séché pour évacuer le solvant à une température de 90°C pendant 12 heures. Le solide obtenu constitué de la matrice silicique mésostructurée SBA-15 comprenant l'hétéropolyanion de Standberg de formule P2Mo5O236" piégé dans ses parois est alors imprégné à sec par une solution de nitrate de nickel puis séché à 120°C pendant 12 heures pour évacuer l'eau. Les teneurs finales exprimées en % poids d'oxydes NiO, MoO3 et P2O5 sont respectivement de 2,1/10,3/1,9 par rapport au solide final. Le catalyseur D présente des propriétés texturales (surface spécifique, volume poreux, diamètre de pores) respectivement de (350 mz/g, 0,9 ml/g, 7,4 nm). Le catalyseur D obtenu a été analysé par spectroscopie Raman. II révèle une bande dissymétrique à 954 et 928 cm-1, ainsi que les bandes secondaires à 877, 394, and 370 cm-1 caractéristiques de l'Hétéropolyanion de Standberg de formule P2Mo5O236" en accord avec les précédents résultats publiés par J. A. Bergwerff, T. Visser, B. R. G. Leliveld, B. D. Rossenaar, K. P. de Jong, B. M. Weckhuysen, J. Am. Chem. Soc., 2004, 126, 44, 14548. Exemple 8 : préparation du catalyseur E selon l'invention, de formulation NiMoP comprenant l'hétéro-ol anion de Strandber- de formule P Mo5O 36_ -ié-é dans une matrice aluminosilicate mésostructuré de ratio molaire Si/AI = 10 (conforme à l'invention). 0,1 g de tensioactif bromure de cétyltriméthylammoniuim (CTAB) et 2,0 g de tensioactif Pluronic P123 (PE020PPO70PE020) sont dissous dans 62,5 g d'une solution d'acide chlorhydrique à 1,9 mol/I. 3,71 g de précurseur de silice tetraéthylorthosilicate (TEOS) de formule Si(OEt)4 et 0,44 g de AI(OtBu)3 sont alors ajoutés, puis le milieu est agité pendant 45 min. 0,141 g de trioxyde de molybdène MoO3 sont solubilisés dans 0,037 g d'acide orthophosphorique H3PO4 à reflux pour obtenir l'hétéropolyanion de Strandberg de formule P2Mo5O236- dans une solution S1. La solution S1 est ensuite ajoutée au mélange ci-dessus. La solution colloïdale obtenue est ensuite laissée sous agitation pendant 20 heures à 40°C. La suspension est transvasée dans un autoclave téfloné pour un traitement à une température de 100°C pendant 24 heures. La suspension ainsi obtenue est alors filtrée puis le solide, après lavage avec 30 ml de la solution d'acide chlorhydrique à 1,9 mol/I et 60 ml d'eau distillée, est séché une nuit à l'étuve à 40°C. Le solide obtenu est alors calciné à une température palier de 490°C pendant 19 heures de manière à éliminer les tensioactifs et à libérer la mésoporosité dudit solide. Le solide obtenu est ensuite introduit dans un extracteur de type Soxhlet et le système est porté à reflux en présence de méthanol pendant 4 heures de manière à régénérer totalement l'hétéropolyanion décomposé lors de l'étape de calcination. Le solide est ensuite séché pour évacuer le solvant à une température de 90°C pendant 12 heures. Le solide obtenu constitué de la matrice aluminosilicate mésostructurée SBA-15 comprenant l'Hétéropolyanion de Standberg de formule P2Mo5O236" piégé dans ses parois est alors imprégné à sec par une solution de nitrate de nickel puis séché à 120°C pendant 12 heures pour évacuer l'eau. Les teneurs finales exprimées en % poids d'oxydes NiO, MoO3 et P2O5 sont respectivement de 2,2/10,4/1,9 par rapport au solide final. Le catalyseur E présente des propriétés texturales (surface spécifique, volume poreux, diamètre de pores) respectivement de (280 reg, 0,5 ml/g, 9 nm). Le catalyseur obtenu a été analysé par spectroscopie Raman. Il révèle une bande dissymétrique à 954 et 928 cm-1, ainsi que les bandes secondaires à 877, 394, and 370 cm-1 caractéristiques de l'Hétéropolyanion de Standberg de formule P2Mo5O236" en accord avec les précédents résultats publiés par J. A. Bergwerff, T. Visser, B. R. G. Leliveld, B. D. Rossenaar, K. P. de Jong, B. M. Weckhuysen, J. Am. Chem. Soc., 2004, 126, 44, 14548. Exemple 9 : préparation catalyseur F selon l'invention, de formulation NiMoPV comprenant un melan e de 4 hétéro-ol anions de Ke--in de formule PVMo110404 PV Mo10O405" PV3Mo9O4 6" et PV4Mo6O4'". piégés dans une matrice silicique mésostructurée (conforme à l'invention) La matrice silicique mésostructurée SBA-15 comprenant un mélange de 4 hétéropolyanions de Keggin de formule PVMo11O404", PV2Mo1oO405-, PV3Mo9O406" et PV4Mo6O40' piégés dans ses parois est obtenue par synthèse directe selon le procédé de préparation suivant : 0,057 g de trioxyde de molybdène MoO3 sont dissous dans une solution aqueuse en présence de 0,81 g d'eau oxygénée (H2O2 à 30%poids). Après complète dissolution, 0,013 g d'acide phosphorique 1-13PO4 est ajouté à la précédente solution. Puis 0,072 g d'oxyde de vanadium V205 est ajouté à la solution. Après agitation durant 12 heures, la solution S1 rouge orangée limpide contenant un mélange desdits hétéropolyanions de Keggin est obtenue. 0,1 g de tensioactif bromure de cétyltriméthylammoniuim (CTAB) et 2,0 g de tensioactif Pluronic P123 (PE020PP070PE020) sont dissous dans 62,5 g d'une solution d'acide chlorhydrique à 1,9 mol/I. 4,1 g de précurseur de silice tetraéthylorthosilicate (TEOS) de formule Si(OEt)4 sont alors ajoutés, puis le milieu est agité pendant 45 min. La solution S1 préparée et contenant le mélange desdits hétéropolyanions de Keggin est ajoutée au mélange précédent. La solution colloïdale obtenue est ensuite laissée sous agitation pendant 20 heures à 40°C. La suspension est transvasée dans un autoclave téfloné pour un traitement à une température de 100°C pendant 24 heures. La suspension ainsi obtenue est alors filtrée puis le solide, après lavage avec 30 ml de la solution d'acide chlorhydrique à 1,9 mol/I et 60 ml d'eau distillée, est séché une nuit à l'étuve à 40°C. Le solide obtenu est alors calciné à une température palier de 490°C pendant 19 heures de manière à éliminer les tensioactifs et à libérer la mésoporosité dudit solide. Le solide obtenu est ensuite introduit dans un extracteur de type Soxhlet et le système est porté à reflux en présence de méthanol pendant 4 heures de manière à régénérer totalement l'hétéropolyanion décomposé lors de l'étape de calcination. Le solide est ensuite séché pour évacuer le solvant à une température de 90°C pendant 12 heures. Le solide obtenu constitué de la matrice silicique mésostructurée SBA-15 comprenant un mélange des 4 hétéropolyanions de Keggin de formule PVMo110404 PV2Mo100405", PV3Mo90406" et PV4Mo50407" piégés dans ses parois est alors imprégné à sec par une solution de nitrate de nickel puis séché à 120°C pendant 12 heures pour évacuer l'eau. Les teneurs finales exprimées en % poids d'oxydes NiO, MoO3 P205 et V205 sont respectivement de 2,2/12/0,66/2,5 par rapport au solide final. Le catalyseur F obtenu a été analysé par spectroscopie Raman. Il révèle l'existence d'un mélange des 4 hétéropolyanions de Keggin de formule PVMo110404", PV2Mo100405-, PV3Mo90406" et PV4Mo50407", comme en témoigne la présence d'une bande intense à 982 cm-1 accompagnée d'un épaulement à 970 cm"' et de bandes secondaires à 888 cm-1, 616 cm-1, 478 cm"' et 257cm"'. La RMN 31P révèle également la présence d'un mélange de plusieurs hétéropolyanions de Keggin de degrés de substitution du molybdène par le vanadium variables correspondants aux hétéropolyanions de Keggin de formule PVMo110404- PV2Mo100405-, PV3Mo90406" et PV4Mo504j", en accord avec les observations faites par Fedotov et al. dans Journal of Structural Chemistry volume 47, N°5, pages 952-978, en 2006. Le nickel semble être positionné en contre-ion de cet hétéropolyanion et non en substitution aux vues des analyses RMN du phosphore. La RMN 31P présente en effet les mêmes déplacements chimiques que ceux observés pour des hétéropolyanions de type Keggin conventionnels et non substitués. L'analyse isotherme d'adsorption d'azote du catalyseur F révèle une surface BET de 345 m2/g pour un volume poreux de 0,96 ml/g avec un diamètre moyen poreux de 7,4 nm. Le tableau 1 rassemble les teneurs caractéristiques physico-chimiques des différents catalyseurs. Tableau 1 : caractéristiques physico-chimiques des catalyseurs Al, B1, Cl, D, E et F. Al B1 Cl D E F comparatif comparatif Comparatif conforme conforme conforme Mo00 10,4 10,2 10,1 10,3 10,3 10,5 3 /0 pds NiO % pds 2,2 2,2 2,0 2,1 2,1 2,2 P205 % pds 1,9 2 2,1 1,9 1,8 0,66 V205 - - - - - 2,5 Ni/Mo 0,41 0,42 0,39 0,40 0,40 0,41 P/Mo 0,37 0,40 0,42 0,37 0,35 0,13 SBET m2/g 305 270 155 350 280 345 VPT Hg 0,62 0,70 0,51 0,9 0,5 0,96 (ml/g) dp à VHg 8 10 10 7,4 90 7,4 (nm) Exemple 10 : évaluation des performances catalvtiques en lit fixe sur un résidu désasphalté de tvpe DAO C7, c'est à dire un résidu désasphalté à l'heptane. Les catalyseurs précédemment décrits sont testés dans des unités de test catalytique sur un résidu désasphalté de type DAO C7 dont les caractéristiques sont présentées dans le tableau 2. Tableau 2 : caractéristiques de la charge résidu désasphalté de type DAO C7. charge C7 Deasphalted Oil Spec, grav d15/4 0,9940 Soufre (%pds) 4,33 Azote (%pds) 2550 Viscosité (cSt) 100°C 192,5 Carbone Conradson (%pds) 11,1 Asphaltène C7 (%pds) 0,05 Ni (ppm pds) 8 V (ppm pds) 28,9 D1160-PI 297,3 D1160-10% vol 502 D1160-20% vol 541 D1160-30% vol 572 D1160-40% vol 597 D1160-50% vol 606 D1160-PF°C 613 Les essais sont réalisés dans une unité pilote équipée d'un réacteur de type lit fixe rempli d'un litre de catalyseur. L'écoulement des fluides (liquide et hydrogène) est ascendant dans le réacteur. Après une étape de sulfuration réalisée à 350°C en faisant circuler une coupe gazole additivée de diméthyl disulfure, la température est fixée à 390°C pour une pression totale de 15 MPa en utilisant une WH de 2 Lcharge/Lcata/h. Le débit d'hydrogène est tel qu'il respecte le rapport 800 L/Lcharge. Le tableau 3 compare les résultats pour les catalyseurs Al, B1, Cl, D, E et F pour deux 15 temps de travail respectivement de 50 et 300 h correspondant respectivement à une performance initiale et en régime stabilisé. Les performances catalytiques sont exprimées par : - Taux de conversion du résidu (% poids) HD540°+ = 100 x [(%poids de 540°')charge - (%poids de 540°+)e%entl / (%pds de 540°+)charge - Taux de conversion du carbone Conradson = 100 x (CCRcharge - CCRefk,ent) / CCRcharge - Taux de désulfuration HDS (% poids) = [(%poids S)chargé (%poids S)emuent]/[(%poids S)charge] 5 * 100 - Taux de déazotation HDN (% poids) = [(%poids N)chargé (%poids N)effluent]/[(%poids N)charge] * 100. Tableau 3 : comparaison des performances sur charge résidu désasphalté de type DAO C7. Al B1 Cl D E F 50 h 300 h 50 h 300 h 50 h 300 50 h 300 h 50 h 300 h 50 h 300 h h HD540°+ 63 56 77 66 66 51 67 61 81 71 68 63 % HDS 55 49 80 67 53 41 58 52 82 70 60 54 %HDN 27 20 52 39 28 16 30 25 56 44 33 27 HDCCR 50 43 69 56 52 39 55 47 72 60 56 48 10 Les catalyseurs D, E et F conformes à l'invention se distinguent par des conversions initiales à t = 50 h et une stabilité dans le temps représentée par les différents taux de conversion à t = 300 h, supérieure à leurs homologues comparatifs, en particulier en ce qui concerne les catalyseurs D et E en comparaison des leurs homologues comparatifs respectivement Al et 15 B1 de l'art antérieur. On remarque que les catalyseurs B1 et E contenant à la fois du silicium et de l'aluminium sont les plus performants du fait de l'acidité apportée par la présence d'aluminium. Enfin, le catalyseur F selon l'invention contenant du vanadium présente également des performances initiales et un régime stabilisé améliorés. 20 Exemple 11 : évaluation des performances catalytiques en lit bouillonnant sur un résidu désasphalté de tvpe DAO C7. Les performances des catalyseurs précédents sont comparées à l'issue d'un test pilote réalisé sur une unité équipée d'un réacteur à lit dit bouillonnant. Le catalyseur est ici maintenu en ébullition de manière permanente tout au long de l'essai. 1 litre des différents 25 catalyseurs est chargé puis un gazole de distillation additivé de diméthyl disulfure pour la sulfuration du catalyseur est alimenté dans le réacteur alors que la température est graduellement portée à 343°C. La charge résidu désasphalté est alors injectée et la température ajustée à 430°C à 15 MPa de pression totale, la vitesse spatiale est fixée à 1,2 Lcharge/Lcatalyseur/h, le débit d'hydrogène correspond à un ratio 800 1/1 de charge. Les caractéristiques de la charge sont résumées dans le tableau 2. Comme dans le cas des tests en lit fixe, les conditions sont de type isotherme, ce qui permet de suivre la désactivation du catalyseur au cours du temps. Le temps est ici exprimé en baril de charge/livre de catalyseur (bbl/Ib), ce qui représente la quantité de charge cumulée passée sur le catalyseur rapportée à la masse de catalyseur. Le tableau 4 montre les résultats catalytiques des catalyseurs Al, B1, C1, D, E et F en début de test c'est-à-dire à 1,6 bbl/Ib et en fin de test, c'est-à-dire à 4,1 bbl/Ib. Tableau 4 : résultats catalytiques en début (1,6 bbl/Ib) et fin de test (4,1 bbl/Ib). HD540°+ HDS HDN HDCCR catalyseur Al 1,6 66 53 31 52 bbl/Ib catalyseur B1 1,6 80 80 55 72 bbl/Ib catalyseur Cl 1,6 67 55 30 54 bbl/Ib catalyseur D 1,6 bbl/Ib 69 56 32 55 catalyseur E 1,6 bbl/Ib 83 84 58 75 catalyseur F 1,6 bbl/Ib 70 57 33 57 Catalyseur Al 4,1 57 44 22 44 bbl/lb Catalyseur B1 4,1 71 72 45 62 bbl/Ib Catalyseur Cl 4,1 54 42 21 44 bbl/Ib Catalyseur D 4,1 bbl/Ib 61 48 23 47 Catalyseur E 4,1 bbl/Ib 75 75 66 65 Catalyseur F 4,1 bbl/Ib 63 48 25 48 Dans une mise en oeuvre utilisant la technologie en lit bouillonant, les catalyseurs D, E et F générés à partir d'hétéropolyanions piégés dans une matrice mésostructurés présentent des performances catalytiques améliorées par rapport aux précurseurs déposés sur les mêmes supports, respectivement Al et B1 par rapport à D et E ou par rapport au catalyseur conventionnel utilisant un support non mésotructuré C. Le gain est particulièrement important pour le catalyseur E à base de silice alumine du fait de l'apport de l'acidité favorable à la réaction d'hydroconversion. La désactivation des catalyseurs D, E et F confromes à l'invention est également limitée par rapport au catalyseur Cl, le reseau poreux organisé permettant d'améliorer le transport de matière et de limiter l'impact négatif des dépôts de coke. REVENDICATIONS1. Procédé d'hydroconversion d'au moins une charge hydrocarbonée dont au moins 55% poids des composés présentent un point d'ébullition supérieur à 540°C, mettant en oeuvre un catalyseur comprenant, sous sa forme oxyde, au moins un métal choisi parmi les métaux du groupe VIB, les métaux du groupe VIII et les métaux du groupe VB de la classification périodique, pris seuls ou en mélange, lesdits métaux étant présents sous forme d'au moins un polyoxométallate de formule (HhXXMmOy)q" dans laquelle X est un élément choisi parmi le phosphore (P), le silicium (Si), le bore (B), le nickel (Ni) et le cobalt (Co), ledit élément étant pris seul, M est un ou plusieurs élément(s) choisi(s) parmi le vanadium (V), le niobium (Nb), le tantale (Ta), le molybdène (Mo), le tungstène (W), le nickel (Ni) et le cobalt (Co), O est l'oxygène, H est l'hydrogène, h est un entier compris entre 0 et 12, x est un entier compris entre 0 et 4, m est un entier égal à 5, 6, 7, 8, 9, 10, 11, 12 et 18, y est un entier compris entre 17 et 72 et q est un entier compris entre 1 et 20, lesdits polyoxométallates étant présents au sein d'une matrice mésostructurée à base d'oxyde d'au moins un élément Y choisi dans le groupe constitué par le silicium, l'aluminium, le titane, le zirconium, le gallium, et le cérium et le mélange d'au moins un de ces éléments, ladite matrice ayant une taille de pore comprise entre 1,5 et 50 nm et présentant des parois amorphes d'épaisseur comprise entre 1 et 30 nm, ledit catalyseur étant sulfuré avant d'être mis en oeuvre dans ledit procédé. 2. Procédé d'hydroconversion selon la revendication 1 dans lequel ladite charge est un résidu désasphalté. 3. Procédé d'hydroconversion selon la revendication 1 dans lequel ladite charge de type résidu désasphalté est utilisée en mélange avec d'autres coupes hydrocarbonées, de préférence choisies parmi les coupes distillats sous vide dont le point d'ébullition varie entre 350°C et 540°C, les effluents issues d'une unité de craquage catalytique FCC (Fluid Catalytic Cracking), une huile de coupe légère (LCO pour Light Cycle Oil) ou une huile de coupe lourde (HCO pour Heavy Cycle Oil), les effluents issus de la distillation sous vide, des effluents issus de procédé de liquéfaction du charbon, et des extraits aromatiques prises seules ou en mélange. 4. Procédé d'hydroconversion selon l'une des revendications 1 à 3 dans lequel les polyoxométallates sont les composés répondant à la formule (HhXXMn,Oy)q- dans laquelle h est un entier compris entre 0 et 6, x est un entier pouvant être égal à 0, 1 ou 2, m est un entier égal à 5, 6, 7, 9, 10, 11 et 12, y est un entier compris entre 17 et 48 et q est un entier compris entre 3 et 12, X, M, H et O ayant la signification précitée. 5. Procédé d'hydroconversion selon l'une des revendications 1 à 4 dans lequel les polyoxométallates utilisés selon l'invention sont choisis parmi les polyoxométallates de formule PVMo'0404 , PV2MO100405-, PV3MO90406 , PV4MO8040' HPNiMo'0406-, P2MO50236-, Ni2MO10038H48-, NiMo6024H64- et PMo('_,)Wz0403 , 3H+ avec z étant compris entre 2 et 10, pris seuls ou en mélange. 6. Procédé d'hydroconversion selon l'une des revendications 1 à 4 dans lequel les polyoxométallates sont les hétéropolyanions dits de Keggin de formule générale XM12040q- pour lesquels le rapport m/x est égal à 12 et les hétéropolyanions dits de Keggin lacunaire de formule générale XM11039q" pour lesquels le rapport m/x est égal à 11 et dans laquelle les éléments X et M et la charge q ont la signification précitée. 7. Procédé d'hydroconversion selon la revendication 6 dans lequel les hétéropolyanions de Keggin sont choisis parmi les hétéropolyanions de formule PVMo110404-, PV2Mo100405-, PV3Mo90406- et PV4Mo8047" pris seuls ou en mélange. 8. Procédé d'hydrotraitement selon l'une des revendications 1 à 4 dans lequel le polyoxométallate est hétéropolyanion dit de Strandberg de formule P2Mo50236" pour lesquels le rapport m/x est égal à 5/2. 9. Procédé selon l'une des revendications 1 à 8 dans lequel le catalyseur comprend une teneur massique de l'élément du groupe VIB exprimée en pourcentage poids d'oxyde par rapport à la masse totale du catalyseur comprise entre 2 et 30% poids. 10. Procédé selon l'une des revendications 1 à 9 dans lequel le catalyseur comprend une teneur massique de l'élément du groupe VIII exprimée en pourcentage poids d'oxyde par rapport à la masse totale du catalyseur comprise entre 0,1 et 10% poids.30 11. Procédé selon l'une des revendications 1 à 10 dans lequel le catalyseur comprend une teneur massique de l'élément du groupe VB exprimée en pourcentage poids d'oxyde par rapport à la masse totale du catalyseur comprise entre 0,1 et 10% poids. 12. Procédé selon l'une des revendications 1 à 11 dans lequel le catalyseur comprend une teneur massique en élément dopant choisi parmi le phosphore, le bore et le silicium exprimée en pourcentage poids d'oxyde par rapport à la masse totale du catalyseur comprise entre 0,1 et 10% poids. 13. Procédé selon l'une des revendications 1 à 12 dans lequel ladite matrice mésostructurée est constituée d'un mélange d'oxyde de silicium et d'oxyde d'aluminium. 14. Procédé selon l'une des revendications 1 à 13 dans lequel ledit catalyseur sous sa forme oxyde présente une forme de chacune des particules élémentaires la constituant non sphérique. 15. Procédé selon l'une des revendications 1 à 14 dans lequel ledit procédé est mis en oeuvre dans un réacteur à lit fixe, ledit procédé opérant à une température comprise entre 320 et 450°C, à une pression totale comprise environ entre 3 et 30 MPa, à une vitesse 21,1 spatiale d'environ 0,05 à 5 volumes de charge par volume de catalyseur et par heure, de preirence entre 0,2 et 0,5 volumes de charge par volume de catalyseur et par heure et avec un ratio volume d°rwirLogène par volume de charge hydrocarbonée corne e rte^ 5000 Nm3.